(57)【特許請求の範囲】
【請求項１】
一般式（１’）で表されるフタロシアニン化合物を含有する着色硬化性組成物。
一般式（１’）
【化１】
0005914379.tif 000052
（一般式（１’）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。すべてのＲ1が同じ置換基を取る場合、全てのａが同じ数になることは無く、全てのｎも同じ数になることは無い。）
一般式（２’）
【化２】
0005914379.tif 000053
（一般式（２’）中、Ｙ1は−Ｏ−を表し、Ｌ1は、炭素数１〜３のアルコキシ基を置換基として有していてもよいフェニレン基、置換基を有していてもよい炭素数１〜４の直鎖のアルキレン基または、これらの組み合わせからなる基であり、Ｌ2は、単結合、置換基を有していてもよい炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化３】
0005914379.tif 000054
【請求項２】
下記のいずれかを原料として得られるフタロシアニン化合物を含有する着色硬化性組成物。
【化４】
0005914379.tif 000055
【請求項３】
さらに、重合性化合物と光重合開始剤とを含有する、請求項１または２に記載の着色硬化性組成物。
【請求項４】
光重合開始剤がオキシム化合物またはビイミダゾール系開始剤である、請求項３に記載の着色硬化性組成物。
【請求項５】
さらに黄色着色剤を含む、請求項１〜４のいずれか１項に記載の着色硬化性組成物。
【請求項６】
黄色着色剤がアゾ系染料またはモノメチン系染料である請求項５に記載の着色硬化性組成物。
【請求項７】
黄色着色剤が下記一般式（５）で表されるモノメチン染料である請求項５に記載の着色硬化性組成物。
一般式（５）
【化５】
0005914379.tif 000056
（一般式（５）中、Ｒ11は、それぞれ、アルキル基またはビニル基を表し、Ｒ12は、それぞれ、置換基を有する芳香族環基を表す。）
【請求項８】
請求項１〜７のいずれか１項に記載の着色硬化性組成物を用いた着色層を有するカラーフィルタ。
【請求項９】
請求項１〜７のいずれか１項に記載の着色硬化性組成物を基板上に適用し、着色層を形成する工程と、形成された前記着色層をパターン状に露光し、現像して着色領域を形成する工程と、を有するカラーフィルタの製造方法。
【請求項１０】
請求項８に記載のカラーフィルタを有する液晶表示装置または固体撮像素子。
【請求項１１】
下記一般式（１’）で表される化合物。
一般式（１’）
【化６】
0005914379.tif 000057
（一般式（１’）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。すべてのＲ1が同じ置換基を取る場合、全てのａが同じ数になることは無く、全てのｎも同じ数になることは無い。）
一般式（２’）
【化７】
0005914379.tif 000058
（一般式（２’）中、Ｙ1は−Ｏ−を表し、Ｌ1は、炭素数１〜３のアルコキシ基を置換基として有していてもよいフェニレン基、炭素数１〜４の直鎖のアルキレン基または、これらの組み合わせからなる基であり、Ｌ2は、単結合、炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化８】
0005914379.tif 000059
【発明の詳細な説明】
【技術分野】
【０００１】
本発明は、着色硬化性組成物および該着色硬化性組成物を用いたカラーフィルタに関する。さらに、該カラーフィルタを用いた液晶表示装置および固体撮像素子に関する。また、カラーフィルタの製造方法に関する。
【背景技術】
【０００２】
従来、カラーフィルタは、有機顔料や無機顔料を分散させた顔料分散組成物と、多官能モノマー、重合開始剤、アルカリ可溶性樹脂、および必要に応じその他の成分とを含有することにより着色硬化性組成物とし、これを用いてフォトリソグラフィ法、インクジェット法などによって着色パターンを形成することで製造されている。
【０００３】
近年、カラーフィルタは、液晶表示素子（ＬＣＤ）用途においてモニターのみならずテレビ（ＴＶ）へと用途が拡大する傾向にある。この用途拡大の傾向に伴い、カラーフィルタには、色度、コントラストなどにおいて高度の色特性が要求されるに至っている。また、イメージセンサ（固体撮像素子）用途のカラーフィルタにおいても、同様に色ムラの低減、色分解能の向上など色特性の更なる向上が求められるようになっている。
【０００４】
ところが、従来の顔料分散系では、顔料の粗大粒子による散乱の発生、分散安定性不良による粘度上昇等の問題が起きやすく、コントラスト、輝度をさらに向上させることは困難であることが多い。
【０００５】
そこで、従来から着色剤としては、顔料だけでなく、染料を用いることが検討されている（例えば、特許文献１参照）。着色剤として染料を使用すると、染料自体の色純度やその色相の鮮やかさにより、画像表示させたときの表示画像の色相や輝度を高めることができ、かつ粗大粒子がなくなるためコントラストを向上させられる点で有用とされている。
【０００６】
染料の例としては、フタロシアニン染料、ジピロメテン染料、ピリミジンアゾ染料、ピラゾールアゾ染料、キサンテン染料、など、多種多様な色素母体を持つ化合物が知られている（例えば、特許文献２〜８参照）。
【先行技術文献】
【特許文献】
【０００７】
【特許文献１】特開平６−７５３７５号公報
【特許文献２】特開２００８−２９２９７０号公報
【特許文献３】特開２００７−０３９４７８号公報
【特許文献４】特開平９−１５７５３６号公報
【特許文献５】特開平６−５１１１５号公報
【特許文献６】特開平１１−１５２４１５号公報
【特許文献７】特開２０１１‐１９７６６９号公報
【特許文献８】ＷＯ２０１１/１０５６０３号公報
【発明の概要】
【発明が解決しようとする課題】
【０００８】
カラーフィルタを作製するための着色硬化性組成物に染料を使用した場合、従来の顔料を使用した場合と比較して、耐光性、耐熱性の低下が生じやすい。また、染料を使用したカラーフィルタを
液晶表示装置に適用することを考慮すると、現像性や保存安定性が求められる。本願発明はかかる従来技術の問題点を解決することを目的としたものであって、カラーフィルタに求められる一般的性能（耐光性、耐熱性および透過率）に優れ、かつ、現像性および保存安定性に優れた着色硬化性組成物を提供することを目的とする。
【課題を解決するための手段】
【０００９】
かかる状況のもと、本願発明者が鋭意検討を行った結果、フタロシアニン化合物であって、特定の構造を有する化合物を用いることにより、上記課題を解決するに至った。有機溶剤に対する溶解性と現像液に対する溶解性は両立することが基本的に難しい。これは、適切な極性が異なるためである。本発明では、特定の置換基を有するフタロシアニン化合物を採用し、その結晶性を低下させることによって、最終製品である膜中のバインダーとの相溶性が向上し、有機溶剤に対する溶解性が良化し、さらにバインダーと共に染料を現像しやすくなることに成功した。また、フタロシアニン化合物中に水素結合性基を含めることにより、現像液で解離して現像しやすくすることが可能になった。加えて、本発明の着色硬化性組成物は、特に、グリーン用の着色用硬化性組成物として有益であることを見出し、本発明を完成させるに至った。
【００１０】
具体的には、以下の手段により、本発明の課題は解決された。
＜１＞一般式（１）で表されるフタロシアニン化合物を含有する着色硬化性組成物。
一般式（１）
【化１】
0005914379.tif 000002
（一般式（１）中、Ｘはハロゲン原子を表し、Ｒ1は、それぞれ、下記一般式（２）または一般式（２−１）を表し、Ｒは水素原子または置換基を表す。ＭはＣｕ、Ｚｎ、Ｖ（＝Ｏ）、Ｍｇ、Ｎｉ、Ｔｉ（＝Ｏ）、Ａｌ、ＳｎまたはＳｉを表す。ａは、それぞれ、０〜４を表し、ｎは、それぞれ、０〜４を表し、ｒは、それぞれ、０〜４を表す。但し、ａの少なくとも１つは１以上であり、ｎの少なくとも１つは１以上である。ａとｎとｒの和は１６である。すべてのＲ1が同じ置換基を取る場合、全てのａが同じ数になることは無く、全てのｎも同じ数になることは無い。）
一般式（２）
【化２】
0005914379.tif 000003
（一般式（２）中、Ｙ1は−Ｏ−を表し、Ｌ1およびＬ2は、それぞれ、単結合または２価の連結基を表し、Ｒ4は水素原子または置換基を有していてもよい、炭素数１〜８のアルキル基を表す。Ｑ1は水素結合性基を有する２価の連結基を表す。）
一般式（２−１）
【化３】
0005914379.tif 000004
（一般式（２−１）中、Ｙ1は−Ｏ−を表し、Ｌ1は、単結合または２価の連結基を表し、Ｑ2は水素結合性基を有する１価の基を表す。）
＜２＞一般式（１Ａ）で表されるフタロシアニン化合物を含有する着色硬化性組成物。
一般式（１Ａ）
【化４】
0005914379.tif 000005
（一般式（１Ａ）中、Ｘはハロゲン原子を表し、Ｒ1は、それぞれ、下記一般式（２）または一般式（２−１）を表し、Ｒは水素原子または置換基を表す。ＭはＣｕ、Ｚｎ、Ｖ（＝Ｏ）、Ｍｇ、Ｎｉ、Ｔｉ（＝Ｏ）、Ａｌ、ＳｎまたはＳｉを表す。ａは、それぞれ、０〜４を表し、ｎは、それぞれ、０〜４を表し、ｒは、それぞれ、０〜４を表す。但し、ａの少なくとも１つは１以上であり、ｎの少なくとも１つは１以上である。ａとｎとｒの和は１６である。）
一般式（２）
【化５】
0005914379.tif 000006
（一般式（２）中、Ｙ1は−Ｏ−を表し、Ｌ1およびＬ2は、それぞれ、単結合または２価の連結基を表し、Ｒ4は水素原子または置換基を有していてもよい、炭素数１〜８のアルキル基を表す。Ｑ1は水素結合性基を有する２価の連結基を表す。）
一般式（２−１）
【化６】
0005914379.tif 000007
（一般式（２−１）中、Ｙ1は−Ｏ−を表し、Ｌ1は、単結合または２価の連結基を表し、Ｑ2は水素結合性基を有する１価の基を表す。）
＜３＞一般式（２）におけるＱ1が、一般式（３）に記載の２価の連結基の中から選ばれる、＜１＞または＜２＞に記載の着色硬化性組成物。
一般式（３）
【化７】
0005914379.tif 000008
＜４＞さらに、重合性化合物と光重合開始剤とを含有する、＜１＞〜＜３＞のいずれかに記載の着色硬化性組成物。
＜５＞光重合開始剤がオキシム化合物またはビイミダゾール系開始剤である、＜４＞に記載の着色硬化性組成物。
＜６＞さらに黄色着色剤を含む、＜１＞〜＜５＞のいずれかに記載の着色硬化性組成物。
＜７＞黄色着色剤がアゾ系染料またはモノメチン系染料である＜６＞に記載の着色硬化性組成物。
＜８＞黄色着色剤が下記一般式（５）で表されるモノメチン染料である＜６＞に記載の着色硬化性組成物。
一般式（５）
【化８】
0005914379.tif 000009
（一般式（５）中、Ｒ11は、それぞれ、アルキル基またはビニル基を表し、Ｒ12は、それぞれ、置換基を有する芳香族環基を表す。）
＜９＞一般式（１）で表されるフタロシアニン化合物が、一般式（１’）で表される、＜１＞、＜３＞〜＜８＞のいずれかに記載の着色硬化性組成物。
一般式（１’）
【化９】
0005914379.tif 000010
（一般式（１’）中、Ｘは塩素原子または臭素原子表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。すべてのＲ1が同じ置換基を取る場合、全てのａが同じ数になることは無く、全てのｎも同じ数になることは無い。）
一般式（２’）
【化１０】
0005914379.tif 000011
（一般式（２’）中、Ｙ1は−Ｏ−を表し、Ｌ1は、炭素数１〜３のアルコキシ基を置換基として有していてもよいフェニレン基、炭素数１〜４の直鎖のアルキレン基または、これらの組み合わせからなる基であり、Ｌ2は、単結合、炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化１１】
0005914379.tif 000012
＜１０＞一般式（１Ａ）で表されるフタロシアニン化合物が、一般式（１’Ａ）で表される、＜２＞〜＜８＞のいずれかの着色硬化性組成物。
一般式（１’Ａ）
【化１２】
0005914379.tif 000013
（一般式（１’Ａ）中、Ｘは塩素原子または臭素原子表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。）
一般式（２’）
【化１３】
0005914379.tif 000014
（一般式（２’）中、Ｙ1は−Ｏ−を表し、Ｌ1は、炭素数１〜３のアルコキシ基を置換基として有していてもよいフェニレン基、置換基を有していてもよい炭素数１〜４の直鎖のアルキレン基または、これらの組み合わせからなる基であり、Ｌ2は、単結合、置換基を有していてもよい炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化１４】
0005914379.tif 000015
＜１１＞一般式（１）または一般式（１Ａ）で表されるフタロシアニン化合物が、下記Ａ−１０１〜Ａ−２０５のいずれかを原料として得られるフタロシアニン化合物である、＜１＞〜＜８＞のいずれかに記載の着色硬化性組成物。
【化１５】
0005914379.tif 000016
＜１２＞＜１＞〜＜１１＞のいずれかに記載の着色硬化性組成物を用いた着色層を有するカラーフィルタ。
＜１３＞＜１＞〜＜１１＞のいずれかに記載の着色硬化性組成物を基板上に適用し、着色層を形成する工程と、形成された前記着色層をパターン状に露光し、現像して着色領域を形成する工程と、を有するカラーフィルタの製造方法。
＜１４＞＜１２＞に記載のカラーフィルタ、または＜１３＞に記載のカラーフィルタの製造方法により作製されたカラーフィルタを有する液晶表示装置または固体撮像素子。
＜１５＞下記一般式（１’）で表される化合物。
一般式（１’）
【化１６】
0005914379.tif 000017
（一般式（１’）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。すべてのＲ1が同じ置換基を取る場合、全てのａが同じ数になることは無く、全てのｎも同じ数になることは無い。）
一般式（２’）
【化１７】
0005914379.tif 000018
（一般式（２’）中、Ｙ1は−Ｏ−を表し、Ｌ1は、炭素数１〜３のアルコキシ基を置換基として有していてもよいフェニレン基、炭素数１〜４の直鎖のアルキレン基または、これらの組み合わせからなる基であり、Ｌ2は、単結合、炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化１８】
0005914379.tif 000019
＜１６＞下記一般式（１’Ａ）で表される化合物。
一般式（１’Ａ）
【化１９】
0005914379.tif 000020
（一般式（１’Ａ）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。）
一般式（２’）
【化２０】
0005914379.tif 000021
（一般式（２’）中、Ｙ1は−Ｏ−を表し、Ｌ1は、炭素数１〜３のアルコキシ基を置換基として有していてもよいフェニレン基、炭素数１〜４の直鎖のアルキレン基または、これらの組み合わせからなる基であり、Ｌ2は、単結合、炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化２１】
0005914379.tif 000022
＜１７＞下記Ａ−１０１〜Ａ−２０５のいずれかを原料として得られるフタロシアニン化合物。
【化２２】
0005914379.tif 000023
【発明の効果】
【００１１】
本発明により、耐薬品性に優れ、さらに、カラーフィルタに求められる一般的性能（耐光性、耐熱性および透過率）に優れかつ、現像性および保存安定性に優れた着色硬化性組成物を提供可能になった。従って、カラーフィルタ、特に、グリーン用カラーフィルタとして好ましく用いることができる。さらに、本発明によれば、表示画像の彩色が鮮やかで高いコントラストを示す液晶表示装置および固体撮像素子を提供することができる。
【発明を実施するための形態】
【００１２】
以下において、本発明の内容について詳細に説明する。尚、本願明細書において「〜」とはその前後に記載される数値を下限値及び上限値として含む意味で使用される。本明細書において、アルキル基等の「基」は、特に述べない限り、置換基を有していてもよいし、有していなくてもよい。さらに、炭素数が限定されている基の場合、該炭素数は、置換基が有する炭素数を含めた数を意味している。
【００１３】
＜着色硬化性組成物＞
本発明の着色硬化性組成物は、一般式（１）および／または一般式（１Ａ）で表されるフタロシアニン化合物を含有する。
一般式（１）
【化２３】
0005914379.tif 000024
（一般式（１）中、Ｘはハロゲン原子を表し、Ｒ1は、それぞれ、下記一般式（２）または一般式（２−１）を表し、Ｒは水素原子または置換基を表す。ＭはＣｕ、Ｚｎ、Ｖ（＝Ｏ）、Ｍｇ、Ｎｉ、Ｔｉ（＝Ｏ）、Ａｌ、ＳｎまたはＳｉを表す。ａは、それぞれ、０〜４を表し、ｎは、それぞれ、０〜４を表し、ｒは、それぞれ、０〜４を表す。但し、ａの少なくとも１つは１以上であり、ｎの少なくとも１つは１以上である。ａとｎとｒの和は１６である。すべてのＲ1が同じ置換基を取る場合、全てのａが同じ数になることは無く、全てのｎも同じ数になることは無い。）
一般式（１Ａ）
【化２４】
0005914379.tif 000025
（一般式（１Ａ）中、Ｘはハロゲン原子を表し、Ｒ1は、それぞれ、下記一般式（２）または一般式（２−１）を表し、Ｒは水素原子または置換基を表す。ＭはＣｕ、Ｚｎ、Ｖ（＝Ｏ）、Ｍｇ、Ｎｉ、Ｔｉ（＝Ｏ）、Ａｌ、ＳｎまたはＳｉを表す。ａは、それぞれ、０〜４を表し、ｎは、それぞれ、０〜４を表し、ｒは、それぞれ、０〜４を表す。但し、ａの少なくとも１つは１以上であり、ｎの少なくとも１つは１以上である。ａとｎとｒの和は１６である。）
一般式（２）
【化２５】
0005914379.tif 000026
（一般式（２）中、Ｙ1は−Ｏ−を表し、Ｌ1およびＬ2は、それぞれ、単結合または２価の連結基を表し、Ｒ4は水素原子または置換基を有していてもよい、炭素数１〜８のアルキル基を表す。Ｑ1は水素結合性基を有する２価の連結基を表す。）
一般式（２−１）
【化２６】
0005914379.tif 000027
（一般式（２−１）中、Ｙ1は−Ｏ−を表し、Ｌ1は、単結合または２価の連結基を表し、Ｑ2は水素結合性基を有する１価の基を表す。）
【００１４】
本発明で用いる一般式（１）で表されるフタロシアニン化合物が２種類以上の混合物の場合、ａ、ｎおよびｒは、それぞれ、混合物中の置換基の平均の数を意味する。
【００１５】
フタロシアニン化合物をカラーフィルタの着色物として使用する検討は多数されている（特許第３４７６２０８号、国際公開ＷＯ２０１１/１０５６０３号パンフレット）が、特にグリーンフィルタ用の着色組成物として満足する色純度と透過率、耐熱性、耐光性、硬化感度、レジスト保存安定性を満足する着色硬化性組成物は得られていない。本発明の着色硬化性組成物はこれらの点をすべて満たすことができるという観点から、本発明の意義は大きい。
さらに、本発明で用いるフタロシアニン化合物は溶解性に優れ、カルボン酸含有バインダーとの相溶性が高く、耐熱性に優れることから、高い透過率を実現できる。
また、本発明で用いるフタロシアニン化合物は、５５０ｎｍにおける吸収強度と６５０ｎｍにおける吸収強度の比（５５０ｎｍ／６５０ｎｍ）が０〜０．２の範囲にあることが好ましく、０〜０．１の範囲にあることがさらに好ましい。
【００１６】
上記一般式（１）および（１Ａ）において、Ｘはハロゲン原子を表し、塩素原子および臭素原子が好ましく、塩素原子がより好ましい。また、Ｘの置換位置は、フタロシアニン骨格のα位であると、吸収波長が長波化し、グリーンフィルタ用として好適に用いることができる。
ｎは、それぞれ、０〜４を表し、１〜３が好ましい。４つのｎの合計は、１〜１４が好ましく、６〜１４がより好ましく、９〜１２が特に好ましい。ｎの少なくとも１つは１以上である。
【００１７】
一般式（１）および（１Ａ）中、Ｒ1は、それぞれ、下記一般式（２）または一般式（２−１）を表す。
一般式（２）および（２−１）中、Ｌ1は、単結合または２価の連結基を表し、置換基を有していてもよいアルキレン基、または、置換基を有していてもよいアリーレン基が好ましく、炭素数１〜３のアルコキシ基を置換基として有していてもよいフェニレン基、炭素数１〜４の直鎖のアルキレン基、またはこれらの組み合わせからなる基がより好ましい。アルキレン基としては、置換基を有していても良く、分岐していても良く、炭素数１〜３０のアルキレン基が好ましい。アルキレン基の炭素数は、好ましくは炭素数１〜２０であり、より好ましくは炭素数１〜１２であり、さらに好ましくは炭素数１〜４である。アルキレン基に置換している置換基としては、置換可能な基であれば特に定めるものではないが、例えば、後述する置換基Ｔから選択される。中でも、ハロゲン原子、アルキルオキシ基、アリールオキシ基、アミノスルホニル基、スルファモイル基、アルコキシカルボニル基、カルバモイル基が好ましい。
この様なアルキレン基としては、メチレン基、エチレン基、プロピレン基、イソプロピレン基、ブチレン基、ペンチレン基、ヘキシレン基、ヘプチレン基、オクチレン基、２−エチルヘキシレン基、ドデシレン基、ステアリレン基、ヘキサデシレン基、シクロプロピレン基、シクロペンチレン基、シクロヘキシレン基、１−ノルボルニレン基、エトキシエトキシエチレン基、２−クロロエチレン基、エトキシカルボニルエチレン基、メトキシプロピルカルバモイルメチレン基が挙げられ、さらに好ましくはメチレン基、エチレン基、プロピレン基、イソプロピレン基、ブチレン基、へキシレン基、ドデシレン基が挙げられ、特に好ましくはメチレン基、エチレン基、プロピレン基、イソプロピレン基、ブチレン基、へキシレン基が挙げられる。
【００１８】
アリーレン基としては、置換基を有していてもよい炭素数６〜３０のアリーレン基が好ましい。アリーレン基の炭素数は、炭素数６〜２０が好ましく、炭素数６〜１２がさらに好ましい。アリーレン基に置換している置換基としては、置換可能な基であれば特に定めるものではないが、例えば、後述する置換基Ｔから選択される。中でも、ハロゲン原子、アルキル基、アルコキシ基、アルキルオキシ基、アリールオキシ基、アミノスルホニル基、アミノカルボニル基、アルコキシカルボニル基、スルファモイル基、カルバモイル基が好ましい。この様なアリーレン基としては、フェニレン基、２−クロロフェニレン基、２−メトキシフェニレン基、４−ブトキシカルボニルフェニレン基が挙げられ、さらに好ましくはフェニレン基、４−ブトキシカルボニルフェニレン基が挙げられる。
【００１９】
Ｌ2は単結合、または２価の連結基を表す。
Ｌ2が２価の連結基を表す場合、２価の連結基としては、例えば、炭素数１〜２０のアルキレン基、炭素数６〜２０のアリーレン基、複素環から２個水素原子を除いた２価の基、−Ｏ−、−Ｓ−、―ＮＲ−（Ｒは水素または１価の置換基を表す。）、−ＳＯ2−、−ＣＯ−、−ＣＳ−、−Ｃ（＝ＮＨ）−、またはこれらの複数を組み合わせてなる２価の連結基が好ましく、炭素数１〜５のアルキレン基、−Ｏ−、−Ｓ−、−ＮＲ−（Ｒは水素または１価の置換基を表す。）、−ＳＯ2−、−ＣＯ−、−Ｃ（＝ＮＨ）−、またはこれらの複数を組み合わせてなる２価の連結基がより好ましく、炭素数１〜３のアルキレン基、−Ｏ−、またはこれらの複数を組み合わせてなる２価の連結基がさらに好ましい。
一般式（１）および（１Ａ）で表されるフタロシアニン化合物１分子あたりのＬ1およびＬ2の部分の質量は、各Ｌ1およびＬ2につき、それぞれ、０〜３００であることが好ましく、０〜２００であることがより好ましい。
【００２０】
Ｒ4は水素原子または炭素数１〜８のアルキル基を表す。
Ｑ1は一般式（３）で表される連結基の中から選ばれることが好ましい。
一般式（３）
【化２７】
0005914379.tif 000028
上記において、Ｌ1およびＬ2とは、いずれの側で結合していてもよい。例えば、一般式（３）の左上の化合物の場合、−Ｌ1−ＣＯＮＨ−Ｌ2−の形態で結合していてもよいし、−Ｌ1−ＮＨＣＯ−Ｌ2−の形態で結合していてもよい。
【００２１】
Ｑ2は一価の水素結合性基を表す。例えば、水酸基、カルボン酸基、チオール基、スルホン酸基、アミノ基、カルバモイル基、スルファモイル基などが挙げられる。中でも、水酸基、カルボン酸基、カルバモイル基、スルファモイル基が好ましい。
【００２２】
一般式（１）および（１Ａ）中、ａは、それぞれ、０〜４を表す。但し、ａの少なくとも１つは１以上である。ａは０〜３であることが好ましく、０〜２であることが特に好ましい。
【００２３】
一般式（１）および（１Ａ）中、Ｒは、水素原子または置換基を表す。置換基としては、後述する置換基Ｔが例示され、Ｒとして好ましくは、水素原子、アルキル基、アルコキシ基、アリールオキシ基、アルコキシカルボニル基、アルキルチオ基、アシル基、アシルオキシ基、スルホンアミド基、アミノスルホニル基、カルバモイル基であることが好ましく、水素原子、アルキル基、アルコキシ基で有ることがさらに好ましく、水素原子、炭素数１〜５のアルキル基または炭素数１〜５のアルコキシ基がより好ましい。
ｒは、それぞれ、０〜４を表す。Ｒのうち、置換基の数は０または１が好ましい。
【００２４】
ａとｎとｒの和は１６である。ただし、一般式（１）では、すべてのＲ1が同じ置換基を取る場合、全てのａが同じ数になることは無く、全てのｎも同じ数になることは無い。
尚、ａ、ｎおよびｒは、任意に０．１個のような小数を取りえる。これは、本発明のフタロシアニンを合成する際に、フタロシアニンを製造するための原料（フタロニトリル誘導体）を所望の割合で混合して合成する。この際、合成されたフタロシアニン誘導体は、反応が複雑に進行し、様々な置換基を有した混合物のような形態となっている。そのため、置換基は小数となりえる。この複雑な混合物となることで、本発明のフタロシアニン化合物は、結晶性が低下し、レジスト安定性が改善されている。
【００２５】
以下に、置換基Ｔを示す。
置換基としては、例えば、アルキル基（好ましくは炭素数１〜４８、より好ましくは炭素数１〜２４の、直鎖、分岐鎖、または環状のアルキル基で、例えば、メチル、エチル、プロピル、イソプロピル、ブチル、ｔｅｒｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８、より好ましくは炭素数２〜１８のアルケニル基で、例えば、ビニル、アリル、３−ブテン−１−イル）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜４８、より好ましくは炭素数６〜２４のアリール基で、例えば、フェニル、ナフチル）、ヘテロ環基（好ましくは炭素数１〜３２、より好ましくは炭素数１〜１８のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８、より好ましくは炭素数３〜１８のシリル基で、例えば、トリメチルシリル、トリエチルシリル、トリブチルシリル、ｔｅｒｔ−ブチルジメチルシリル、ｔｅｒｔ−ヘキシルジメチルシリル）、ヒドロキシル基、シアノ基、ニトロ基、アルコキシ基（好ましくは炭素数１〜４８、より好ましくは炭素数１〜２４のアルコキシ基、さらに好ましくは炭素数１〜３のアルコキシ基で、例えば、メトキシ、エトキシ、１−ブトキシ、２−ブトキシ、イソプロポキシ、ｔｅｒｔ−ブトキシ、ドデシルオキシ、シクロアルキルオキシ基で、例えば、シクロペンチルオキシ、シクロヘキシルオキシ）、アリールオキシ基（好ましくは炭素数６〜４８、より好ましくは炭素数６〜２４のアリールオキシ基で、例えば、フェノキシ、１−ナフトキシ）、ヘテロ環オキシ基（好ましくは炭素数１〜３２、より好ましくは炭素数１〜１８のヘテロ環オキシ基で、例えば、１−フェニルテトラゾール−５−オキシ、２−テトラヒドロピラニルオキシ）、シリルオキシ基（好ましくは炭素数１〜３２、より好ましくは炭素数１〜１８のシリルオキシ基で、例えば、トリメチルシリルオキシ、ｔｅｒｔ−ブチルジメチルシリルオキシ、ジフェニルメチルシリルオキシ）、アシルオキシ基（好ましくは炭素数２〜４８、より好ましくは炭素数２〜２４のアシルオキシ基で、例えば、アセトキシ、ピバロイルオキシ、２−エチルヘキサノイルオキシ基、２−メチルプロパノイルオキシ基、オクタノイルオキシ基、ブタノイルオキシ基、２−メチルブタノイルオキシ基、ベンゾイルオキシ、ドデカノイルオキシ）、アルコキシカルボニルオキシ基（好ましくは炭素数２〜４８、より好ましくは炭素数２〜２４のアルコキシカルボニルオキシ基で、例えば、エトキシカルボニルオキシ、ｔｅｒｔ−ブトキシカルボニルオキシ、シクロアルキルオキシカルボニルオキシ基で、例えば、シクロヘキシルオキシカルボニルオキシ）、アリールオキシカルボニルオキシ基（好ましくは炭素数７〜３２、より好ましくは炭素数７〜２４のアリールオキシカルボニルオキシ基で、例えば、フェノキシカルボニルオキシ）、
【００２６】
カルバモイルオキシ基（好ましくは炭素数１〜４８、よりこの好ましくは炭素数１〜２４のカルバモイルオキシ基で、例えば、Ｎ，Ｎ−ジメチルカルバモイルオキシ、Ｎ−ブチルカルバモイルオキシ、Ｎ−フェニルカルバモイルオキシ、Ｎ−エチル−Ｎ−フェニルカルバモイルオキシ）、スルファモイルオキシ基（好ましくは炭素数１〜３２、より好ましくは炭素数１〜２４のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８、より好ましくは炭素数１〜２４のアルキルスルホニルオキシ基で、例えば、メチルスルホニルオキシ、ヘキサデシルスルホニルオキシ、シクロヘキシルスルホニルオキシ）、アリールスルホニルオキシ基（好ましくは炭素数６〜３２、より好ましくは炭素数６〜２４のアリールスルホニルオキシ基で、例えば、フェニルスルホニルオキシ）、アシル基（好ましくは炭素数１〜４８、より好ましくは炭素数１〜２４のアシル基で、例えば、ホルミル、アセチル、ピバロイル、ベンゾイル、テトラデカノイル、シクロヘキサノイル）、アルコキシカルボニル基（好ましくは炭素数２〜４８、より好ましくは炭素数２〜２４のアルコキシカルボニル基で、例えば、メトキシカルボニル、エトキシカルボニル、オクタデシルオキシカルボニル、シクロヘキシルオキシカルボニル、２，６−ジ−ｔｅｒｔ−ブチル−４−メチルシクロヘキシルオキシカルボニル）、アリールオキシカルボニル基（好ましくは炭素数７〜３２、より好ましくは炭素数７〜２４のアリールオキシカルボニル基で、例えば、フェノキシカルボニル）、カルバモイル基（好ましくは炭素数１〜４８、より好ましくは炭素数１〜２４のカルバモイル基で、例えば、カルバモイル、Ｎ，Ｎ−ジエチルカルバモイル、Ｎーエチル−Ｎ−オクチルカルバモイル、Ｎ，Ｎ−ジブチルカルバモイル、Ｎ−プロピルカルバモイル、Ｎ−フェニルカルバモイル、Ｎ−メチルＮ−フェニルカルバモイル、Ｎ，Ｎ−ジシクロへキシルカルバモイル）、アミノ基（好ましくは炭素数３２以下、より好ましくは炭素数２４以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２、より好ましくは６〜２４のアニリノ基で、例えば、アニリノ、Ｎ−メチルアニリノ）、ヘテロ環アミノ基（好ましくは炭素数１〜３２、より好ましくは１〜１８のヘテロ環アミノ基で、例えば、４−ピリジルアミノ）、カルボンアミド基（好ましくは炭素数２〜４８、より好ましくは２〜２４のカルボンアミド基で、例えば、アセトアミド、ベンズアミド、テトラデカンアミド、ピバロイルアミド、シクロヘキサンアミド）、ウレイド基（好ましくは炭素数１〜３２、より好ましくは炭素数１〜２４のウレイド基で、例えば、ウレイド、Ｎ，Ｎ−ジメチルウレイド、Ｎ−フェニルウレイド）、イミド基（好ましくは炭素数３６以下、より好ましくは炭素数２４以下のイミド基で、例えば、Ｎ−スクシンイミド、Ｎ−フタルイミド）、アルコキシカルボニルアミノ基（好ましくは炭素数２〜４８、より好ましくは炭素数２〜２４のアルコキシカルボニルアミノ基で、例えば、メトキシカルボニルアミノ、エトキシカルボニルアミノ、ｔｅｒｔ−ブトキシカルボニルアミノ、オクタデシルオキシカルボニルアミノ、シクロヘキシルオキシカルボニルアミノ）、
【００２７】
アリールオキシカルボニルアミノ基（好ましくは炭素数７〜３２、より好ましくは炭素数７〜２４のアリールオキシカルボニルアミノ基で、例えば、フェノキシカルボニルアミノ）、スルホンアミド基（好ましくは炭素数１〜４８、より好ましくは炭素数１〜２４のスルホンアミド基で、例えば、メタンスルホンアミド、ブタンスルホンアミド、ベンゼンスルホンアミド、ヘキサデカンスルホンアミド、シクロヘキサンスルホンアミド）、スルファモイルアミノ基（好ましくは炭素数１〜４８、より好ましくは炭素数１〜２４のスルファモイルアミノ基で、例えば、Ｎ、Ｎ−ジプロピルスルファモイルアミノ、Ｎ−エチル−Ｎ−ドデシルスルファモイルアミノ）、アゾ基（好ましくは炭素数１〜３２、より好ましくは炭素数１〜２４のアゾ基で、例えば、フェニルアゾ、３−ピラゾリルアゾ）、アルキルチオ基（好ましくは炭素数１〜４８、より好ましくは炭素数１〜２４のアルキルチオ基で、例えば、メチルチオ、エチルチオ、オクチルチオ、シクロヘキシルチオ）、アリールチオ基（好ましくは炭素数６〜４８、より好ましくは炭素数６〜２４のアリールチオ基で、例えば、フェニルチオ）、ヘテロ環チオ基（好ましくは炭素数１〜３２、より好ましくは炭素数１〜１８のヘテロ環チオ基で、例えば、２−ベンゾチアゾリルチオ、２−ピリジルチオ、１−フェニルテトラゾリルチオ）、アルキルスルフィニル基（好ましくは炭素数１〜３２、より好ましくは炭素数１〜２４のアルキルスルフィニル基で、例えば、ドデカンスルフィニル）、アリールスルフィニル基（好ましくは炭素数６〜３２、より好ましくは炭素数６〜２４のアリールスルフィニル基で、例えば、フェニルスルフィニル）、アルキルスルホニル基（好ましくは炭素数１〜４８、より好ましくは炭素数１〜２４のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、アリールスルホニル基（好ましくは炭素数６〜４８、より好ましくは炭素数６〜２４のアリールスルホニル基で、例えば、フェニルスルホニル、１−ナフチルスルホニル）、スルファモイル基（好ましくは炭素数３２以下、より好ましくは炭素数２４以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２、より好ましくは炭素数１〜２４のホスホニル基で、例えば、フェノキシホスホニル、オクチルオキシホスホニル、フェニルホスホニル）、ホスフィノイルアミノ基（好ましくは炭素数１〜３２、より好ましくは炭素数１〜２４のホスフィノイルアミノ基で、例えば、ジエトキシホスフィノイルアミノ、ジオクチルオキシホスフィノイルアミノ）、等が挙げられる。これらの置換基はさらに置換されてもよい。また置換基が二つ以上ある場合は、同一でも異なっていても良い。また、可能な場合には互いに連結して環を形成していてもよい。
また、特にアルカリ性現像液に対する現像性を向上させる目的で、アルカリ性水溶液可溶化部、例えば、カルボン酸基、スルホン酸基、リン酸基、スルホンイミド基、フェノール性水酸基、アセトアセタミド基、アセト酢酸エステル基等の置換基および、それらの基が置換されるアルキル基、アルキルオキシ基、アルキルチオ基、アリールオキシ基、アリールチオ基、アルキルスルホニル基、アリールスルホニル基等の置換基が好ましく用いられる。
【００２８】
本発明における一般式（１）で表されるフタロシアニン化合物は、下記一般式（１’）で表されることがより好ましい。また、本発明における一般式（１Ａ）で表されるフタロシアニン化合物は、下記一般式（１’Ａ）で表されることがより好ましい。
一般式（１’）
【化２８】
0005914379.tif 000029
（一般式（１’）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。すべてのＲ1が同じ置換基を取る場合、全てのａが同じ数になることは無く、全てのｎも同じ数になることは無い。）
一般式（１’Ａ）
【化２９】
0005914379.tif 000030
（一般式（１’Ａ）中、Ｘは塩素原子または臭素原子を表し、Ｒ1は、それぞれ、下記一般式（２’）を表し、Ｒは水素原子、メチル基またはブトキシ基を表す。ＭはＣｕまたはＺｎを表す。ａは、それぞれ、１または２を表し、ｎは、それぞれ、１〜３を表し、ｒは、それぞれ、０〜３を表す。ａとｎとｒの和は１６である。）
一般式（２’）
【化３０】
0005914379.tif 000031
（一般式（２’）中、Ｙ1は−Ｏ−を表し、Ｌ1は、炭素数１〜３のアルコキシ基を置換基として有していてもよいフェニレン基、炭素数１〜４の直鎖のアルキレン基または、これらの組み合わせからなる基であり、Ｌ2は、単結合、炭素数１〜３のアルキレン基、−Ｏ−、または、これらの組み合わせからなる基であり、Ｒ4は水素原子または置換基を有していてもよい、炭素数１〜８のアルキル基を表す。Ｑ1は一般式（３）で表される基である。）
一般式（３）
【化３１】
0005914379.tif 000032
【００２９】
一般式（１’）および（１’Ａ）で表される化合物の各基等の好ましい範囲は、一般式（１）および（１Ａ）と同じである。
【００３０】
一般式（２）または一般式（２’）は、以下の一般式（２’’）で表されることが好ましい。
一般式（２’’）
【化３２】
0005914379.tif 000033
（式中、ｎは１〜３の整数を表し、Ｒ41は一般式（２）中のＲ4と同義である。）
【００３１】
以下に本発明で用いられる一般式（２）、一般式（２−１）の例を挙げるが、本発明がこれらに限定されるものではない。
【化３３】
0005914379.tif 000034
【００３２】
一般式（１）および（１Ａ）で表されるフタロシアニン化合物の分子量は、好ましくは１０００〜５０００であり、より好ましくは１２００〜３５００である。
【００３３】
続いて、フタロシアニン化合物について、説明する。本発明のフタロシアニン化合物の製造方法は、特に制限されるものではなく、従来公知の方法、例えば、「機能性色素としてのフタロシアニン  株式会社  アイピーシー社  発行」、「フタロシアニン  −化学と機能−株式会社  アイピーシー社発行」等に記載の方法に従って合成することができる。これらによると、フタロシアニンの製造方法の一つに、任意のフタロニトリル化合物と任意の金属塩を共存させて環化させる方法がある。一般式（１）のようなフタロシアニン化合物を合成するために用いられる、フタロニトリル化合物の例は以下の通りである。尚、本発明は、これらフタロニトリル化合物や合成方法に制限されるものではない。
【００３４】
【化３４】
0005914379.tif 000035
【００３５】
フタロシアニン化合物の着色硬化性組成物中における含有量としては、分子量、およびその吸光係数によって異なるが、着色硬化性組成物の全固形分に対して、１〜７０質量％が好ましく、１０〜５０質量％がより好ましい。染料の含有量は、１０質量％以上であると、良好な色濃度（例えば液晶表示するのに適した色濃度）が得られ、５０質量％以下であると、画素のパターニングが良好になる点で有利である。
【００３６】
［着色化合物］
また、さらに本発明の着色硬化性組成物には、その他の構造の染料化合物や顔料化合物およびその分散物を含んでもよい。染料化合物としては、着色画像の色相に影響を与えないものであればどのような構造であってもよく、例えば、アゾ系（例えば、ソルベントイエロー１６２）、アントラキノン系（例えば、特開２００１−１０８８１号公報に記載のアントラキノン化合物）、フタロシアニン系（例えば、米国特許２００８／００７６０４４Ａ１に記載のフタロシアニン化合物）、キサンテン系（例えば、シー・アイ・アシッド・レッド２８９（C.I.Acid.Red 289））、トリアリールメタン系（例えば、シー・アイ・アシッドブルー７（C.I.Acid  Blue7）、シー・アイ・アシッドブルー８３（C.I.Acid Blue83）、シー・アイ・アシッドブルー９０（C.I.Acid Blue90）、シー・アイ・ソルベント・ブルー３８（C.I.Solvent Blue38）、シー・アイ・アシッド・バイオレット１７（C.I.Acid Violet17）、シー・アイ・アシッド・バイオレット４９（C.I.Acid Violet49）、シー・アイ・アシッド・グリーン３（C.I.Acid Green3）、メチン染料、などが挙げられる。
【００３７】
顔料化合物としては、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、インジゴ、チオインジゴ、イソインドリン、イソインドリノン、ピラントロンもしくはイソビオラントロン等が挙げられる。さらに詳しくは、例えば、ピグメント・レッド１９０、ピグメント・レッド２２４、ピグメント・バイオレット２９等のペリレン化合物顔料、ピグメント・オレンジ４３、もしくはピグメント・レッド１９４等のペリノン化合物顔料、ピグメント・バイオレット１９、ピグメント・バイオレット４２、ピグメント・レッド１２２、ピグメント・レッド１９２、ピグメント・レッド２０２、ピグメント・レッド２０７、もしくはピグメント・レッド２０９のキナクリドン化合物顔料、ピグメント・レッド２０６、ピグメント・オレンジ４８、もしくはピグメント・オレンジ４９等のキナクリドンキノン化合物顔料、ピグメント・イエロー１４７等のアントラキノン化合物顔料、ピグメント・レッド１６８等のアントアントロン化合物顔料、ピグメント・ブラウン２５、ピグメント・バイオレット３２、ピグメント・オレンジ３６、ピグメント・イエロー１２０、ピグメント・イエロー１８０、ピグメント・イエロー１８１、ピグメント・オレンジ６２、もしくはピグメント・レッド１８５等のベンズイミダゾロン化合物顔料、ピグメント・イエロー９３、ピグメント・イエロー９４、ピグメント・イエロー９５、ピグメント・イエロー１２８、ピグメント・イエロー１６６、ピグメント・オレンジ３４、ピグメント・オレンジ１３、ピグメント・オレンジ３１、ピグメント・レッド１４４、ピグメント・レッド１６６、ピグメント・レッド２２０、ピグメント・レッド２２１、ピグメント・レッド２４２、ピグメント・レッド２４８、ピグメント・レッド２６２、もしくはピグメント・ブラウン２３等のジスアゾ縮合化合物顔料、ピグメント・イエロー１３、ピグメント・イエロー８３、もしくはピグメント・イエロー１８８等のジスアゾ化合物顔料、ピグメント・レッド１８７、ピグメント・レッド１７０、ピグメント・イエロー７４、ピグメント・イエロー１５０、ピグメント・レッド４８、ピグメント・レッド５３、ピグメント・オレンジ６４、もしくはピグメント・レッド２４７等のアゾ化合物顔料、ピグメント・ブルー６０等のインダントロン化合物顔料、ピグメント・グリーン７、ピグメント・グリーン３６、ピグメント・グリーン３７、ピグメント・グリーン５８、ピグメント・ブルー１６、ピグメント・ブルー７５、もしくはピグメント・ブルー１５等のフタロシアニン化合物顔料、ピグメント・ブルー５６、もしくはピグメント・ブルー６１等のトリアリールカルボニウム化合物顔料、ピグメント・バイオレット２３、もしくはピグメント・バイオレット３７等のジオキサジン化合物顔料、ピグメント・レッド１７７等のアミノアントラキノン化合物顔料、ピグメント・レッド２５４、ピグメント・レッド２５５、ピグメント・レッド２６４、ピグメント・レッド２７２、ピグメント・オレンジ７１、もしくはピグメント・オレンジ７３等のジケトピロロピロール化合物顔料、ピグメント・レッド８８等のチオインジゴ化合物顔料、ピグメント・イエロー１３９、ピグメント・オレンジ６６等のイソインドリン化合物顔料、ピグメント・イエロー１０９、もしくはピグメント・オレンジ６１等のイソインドリノン化合物顔料、ピグメント・オレンジ４０、もしくはピグメント・レッド２１６等のピラントロン化合物顔料、またはピグメント・バイオレット３１等のイソビオラントロン化合物顔料が挙げられる。
【００３８】
前記着色物として、本発明においては黄色着色化合物が好ましく、顔料としてより好ましくはピグメントイエロー１５０やピグメントイエロー１３９であり、好ましい染料としてはＣ．Ｉ．ソルベントイエロー４、Ｃ．Ｉ．ソルベントイエロー８８、Ｃ．Ｉ．ソルベントイエロー１４、Ｃ．Ｉ．ソルベントイエロー１５、Ｃ．Ｉ．ソルベントイエロー２４、Ｃ．Ｉ．ソルベントイエロー９３、Ｃ．Ｉ．ソルベントイエロー９４、Ｃ．Ｉ．ソルベントイエロー９８、Ｃ．Ｉ．ソルベントイエロー１６２、Ｃ．Ｉ．ソルベントイエロー８２が挙げられる。
【００３９】
前記着色剤として、本発明においては黄色着色剤が好ましく、顔料としてより好ましくはピグメントイエロー１５０やピグメントイエロー１３９であり、好ましい染料としてはＣ．Ｉ．ソルベントイエロー４、Ｃ．Ｉ．ソルベントイエロー８８、Ｃ．Ｉ．ソルベントイエロー１４、Ｃ．Ｉ．ソルベントイエロー１５、Ｃ．Ｉ．ソルベントイエロー２４、Ｃ．Ｉ．ソルベントイエロー９４、Ｃ．Ｉ．ソルベントイエロー９８、Ｃ．Ｉ．ソルベントイエロー１６２、Ｃ．Ｉ．ソルベントイエロー８２、Ｃ．Ｉ．ソルベントイエロー９３、が挙げられる。
【００４０】
また、本発明では黄色着色剤として、モノメチン染料が好ましく、黄色着色剤が下記一般式（５）で表されるモノメチン染料がより好ましい。
【化３５】
0005914379.tif 000036
（一般式（５）中、Ｒ11は、それぞれ、アルキル基またはビニル基を表し、Ｒ12は、それぞれ、置換基を有する芳香族環基を表す。）
Ｒ11は炭素数１〜１２アルキル基が好ましく、１〜６のアルキル基がより好ましい。
Ｒ12は、フェニル基、ナフチル基が好ましく、置換基としては、アルキルスルホニルアミノ基、ビニルスルホニルアミノ基、アリールスルホニルアミノ基、アルキルカルボニルアミノ基、ビニルカルボニルアミノ基、アリールカルボニルアミノ基が好ましく、特にアルキルスルホニルアミノ基が好ましいが好ましい。炭素数１〜１２アルキル基は、不飽和結合を有しても良く、その様な置換基としては、アリルスルホニルアミノ基が挙げられる。
【００４１】
前記染料または顔料を分散物として配合する場合、特開平９−１９７１１８号公報、特開２０００−２３９５４４号公報の記載に従って調整することができる。
前記染料または顔料の含有量は、本発明の効果を損なわない範囲で使用でき、本発明の着色硬化性組成物の全固形分に対して、０．５質量％〜７０質量％であることが好ましい。また、吸収強度比（４５０ｎｍの吸収／６５０ｎｍの吸収）が、０．９５〜１．０５の範囲となるように、着色硬化性組成物に添加されることが好ましい。
【００４２】
[重合性化合物]
本発明の着色硬化性組成物は、少なくとも一種の重合性化合物を含有することが好ましい。重合性化合物としては、例えば、少なくとも１個のエチレン性不飽和二重結合を有する付加重合性化合物を挙げることができる。
【００４３】
具体的には、末端エチレン性不飽和結合を少なくとも１個、好ましくは２個以上有する化合物から選ばれる。このような化合物群は、当該産業分野において広く知られているものであり、本発明においてはこれらを特に限定なく用いることができる。これらは、例えば、モノマー、プレポリマー、すなわち２量体、３量体およびオリゴマー、またはそれらの混合物並びにそれらの（共）重合体などの化学的形態のいずれであってもよい。
【００４４】
モノマーおよびその（共）重合体の例としては、不飽和カルボン酸（例えば、アクリル酸、メタクリル酸、イタコン酸、クロトン酸、イソクロトン酸、マレイン酸など）やそのエステル類、アミド類、並びにこれらの（共）重合体が挙げられ、好ましくは、不飽和カルボン酸と脂肪族多価アルコール化合物とのエステル、および不飽和カルボン酸と脂肪族多価アミン化合物とのアミド類、並びにこれらの（共）重合体である。また、ヒドロキシル基やアミノ基、メルカプト基等の求核性置換基を有する不飽和カルボン酸エステル或いはアミド類と、単官能若しくは多官能イソシアネート類或いはエポキシ類との付加反応物や、単官能若しくは多官能のカルボン酸との脱水縮合反応物等も好適に使用される。また、イソシアネート基やエポキシ基等の親電子性置換基を有する不飽和カルボン酸エステル或いはアミド類と、単官能若しくは多官能のアルコール類、アミン類、チオール類との付加反応物、さらに、ハロゲン基やトシルオキシ基等の脱離性置換基を有する不飽和カルボン酸エステル或いはアミド類と、単官能若しくは多官能のアルコール類、アミン類、チオール類との置換反応物も好適である。また、別の例として、上記の不飽和カルボン酸の代わりに、不飽和ホスホン酸、スチレン、ビニルエーテル等に置き換えた化合物群を使用することも可能である。
【００４５】
脂肪族多価アルコール化合物と不飽和カルボン酸とのエステルのモノマーの具体例としては、アクリル酸エステルとして、例えば、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー、イソシアヌール酸ＥＯ変性トリアクリレート等が挙げられる。
また、メタクリル酸エステルとして、例えば、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビス〔ｐ−（３−メタクリルオキシ−２−ヒドロキシプロポキシ）フェニル〕ジメチルメタン、ビス−〔ｐ−（メタクリルオキシエトキシ）フェニル〕ジメチルメタン等が挙げられる。
【００４６】
さらに、イタコン酸エステルとして、例えば、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等が、また、クロトン酸エステルとして、例えば、エチレングリコールジクロトネート、テトラメチレングリコールジクロトネート、ペンタエリスリトールジクロトネート、ソルビトールテトラジクロトネート等が、イソクロトン酸エステルとして、例えば、エチレングリコールジイソクロトネート、ペンタエリスリトールジイソクロトネート、ソルビトールテトライソクロトネート等が、また、マレイン酸エステルとして、例えば、エチレングリコールジマレート、トリエチレングリコールジマレート、ペンタエリスリトールジマレート、ソルビトールテトラマレート等が挙げられる。
その他のエステルの例として、例えば、特公昭５１−４７３３４号公報、特開昭５７−１９６２３１号公報記載の脂肪族アルコール系エステル類や、特開昭５９−５２４０号公報、特開昭５９−５２４１号公報、特開平２−２２６１４９号公報記載の芳香族系骨格を有するもの、特開平１−１６５６１３号公報記載のアミノ基を含有するもの等も好適に用いられる。さらに、前述のエステルモノマーは混合物としても使用することができる。
【００４７】
また、脂肪族多価アミン化合物と不飽和カルボン酸とのアミドのモノマーの具体例としては、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等がある。
その他の好ましいアミド系モノマーの例としては、特公昭５４−２１７２６号公報に記載のシクロへキシレン構造を有すものを挙げることができる。
【００４８】
また、イソシアネートと水酸基の付加反応を用いて製造されるウレタン系付加重合性化合物も好適であり、そのような具体例としては、例えば、特公昭４８−４１７０８号公報中に記載の、１分子に２個以上のイソシアネート基を有するポリイソシアネート化合物に、下記一般式（Ａ）で表される水酸基を含有するビニルモノマーを付加させた１分子中に２個以上の重合性ビニル基を含有するビニルウレタン化合物等が挙げられる。
ＣＨ2＝Ｃ（Ｒ）ＣＯＯＣＨ2ＣＨ（Ｒ’）ＯＨ    …（Ａ）
〔一般式（Ａ）中、ＲおよびＲ’は、それぞれ独立にＨまたはＣＨ3を表す。〕
【００４９】
これらの重合性化合物について、その構造や、単独使用か併用か、添加量等の使用方法の詳細は、着色硬化性組成物の最終的な性能設計にあわせて任意に設定できる。例えば、感度の観点では、１分子あたりの不飽和基含量が多い構造が好ましく、多くの場合は２官能以上が好ましい。また、着色硬化膜の強度を高める観点では、３官能以上のものがよく、さらに、異なる官能数・異なる重合性基（例えばアクリル酸エステル、メタクリル酸エステル、スチレン化合物、ビニルエーテル化合物）のものを併用することで、感度と強度の両方を調節する方法も有効である。また、着色硬化性組成物に含有される他の成分（例えば、光重合開始剤、着色剤（顔料）、バインダーポリマー等）との相溶性、分散性に対しても、重合性化合物の選択・使用法は重要な要因であり、例えば、低純度化合物の使用や２種以上の併用により相溶性を向上させうることがある。また、基板などの硬質表面との密着性を向上させる観点で特定の構造を選択することもあり得る。
【００５０】
着色硬化性組成物の全固形分中における重合性化合物の含有量（２種以上の場合は総含有量）としては、特に限定はなく、本発明の効果をより効果的に得る観点から、１０質量％〜８０質量％が好ましく、１５質量％〜７５質量％がより好ましく、２０質量％〜６０質量％が特に好ましい。
【００５１】
［光重合開始剤］
本発明の着色硬化性組成物は、少なくとも一種の光重合開始剤を含有することが好ましい。光重合開始剤は、前記重合性化合物を重合させ得るものであれば、特に制限はなく、特性、開始効率、吸収波長、入手性、コスト等の観点で選ばれるのが好ましい。
【００５２】
光重合開始剤としては、例えば、ハロメチルオキサジアゾール化合物およびハロメチル−ｓ−トリアジン化合物から選択される少なくとも１つの活性ハロゲン化合物、３−アリール置換クマリン化合物、ロフィン２量体、ベンゾフェノン化合物、アセトフェノン化合物およびその誘導体、シクロペンタジエン−ベンゼン−鉄錯体およびその塩、オキシム化合物、等が挙げられる。光重合開始剤の具体例については、特開２００４−２９５１１６号公報の段落〔００７０〕〜〔００７７〕に記載のものが挙げられる。中でも、重合反応が迅速である点等から、オキシム化合物またはビイミダゾール系化合物が好ましい。
【００５３】
前記オキシム化合物（以下、「オキシム系光重合開始剤」ともいう。）としては、特に限定はなく、例えば、特開２０００−８００６８号公報、ＷＯ０２／１００９０３Ａ１、特開２００１−２３３８４２号公報等に記載のオキシム化合物が挙げられる。
具体的な例としては、２−（Ｏ−ベンゾイルオキシム）−１−［４−（フェニルチオ）フェニル］−１，２−ブタンジオン、２−（Ｏ−ベンゾイルオキシム）−１−［４−（フェニルチオ）フェニル］−１，２−ペンタンジオン、２−（Ｏ−ベンゾイルオキシム）−１−［４−（フェニルチオ）フェニル］−１，２−ヘキサンジオン、２−（Ｏ−ベンゾイルオキシム）−１−［４−（フェニルチオ）フェニル］−１，２−ヘプタンジオン、２−（Ｏ−ベンゾイルオキシム）−１−［４−（フェニルチオ）フェニル］−１，２−オクタンジオン、２−（Ｏ−ベンゾイルオキシム）−１−［４−（メチルフェニルチオ）フェニル］−１，２−ブタンジオン、２−（Ｏ−ベンゾイルオキシム）−１−［４−（エチルフェニルチオ）フェニル］−１，２−ブタンジオン、２−（Ｏ−ベンゾイルオキシム）−１−［４−（ブチルフェニルチオ）フェニル］−１，２−ブタンジオン、１−（Ｏ−アセチルオキシム）−１−［９−エチル−６−（２−メチルベンゾイル）−９Ｈ−カルバゾール−３−イル］エタノン、１−（Ｏ−アセチルオキシム）−１−［９−メチル−６−（２−メチルベンゾイル）−９Ｈ−カルバゾール−３−イル］エタノン、１−（Ｏ−アセチルオキシム）−１−［９−プロピル−６−（２−メチルベンゾイル）−９Ｈ−カルバゾール−３−イル］エタノン、１−（Ｏ−アセチルオキシム）−１−［９−エチル−６−（２−エチルベンゾイル）−９Ｈ−カルバゾール−３−イル］エタノン、１−（Ｏ−アセチルオキシム）−１−［９−エチル−６−（２−ブチルベンゾイル）−９Ｈ−カルバゾール−３−イル］エタノン、２−（ベンゾイルオキシイミノ）−１−［４−（フェニルチオ）フェニル］−１−オクタノン、２−（アセトキシイミノ）−４−（４−クロロフェニルチオ）−１−［９−エチル−６−（２−メチルベンゾイル）−９Ｈ−カルバゾール−３−イル］−１−ブタノンなどが挙げられる。但し、これらに限定されるものではない。
【００５４】
また、本発明においては、感度、径時安定性、後加熱時の着色の観点から、オキシム化合物として、下記一般式（１）または一般式（２）で表される化合物がより好ましい。
【００５５】
【化３６】
0005914379.tif 000037
（一般式（１）中、ＲおよびＸは、それぞれ、１価の置換基を表し、Ａは、２価の有機基を表し、Ａｒは、アリール基を表す。ｎは、１〜５の整数である。）
【００５６】
Ｒとしては、高感度化の点から、アシル基が好ましく、具体的には、アセチル基、プロピオニル基、ベンゾイル基、トルイル基が好ましい。
【００５７】
Ａとしては、感度を高め、加熱経時による着色を抑制する点から、無置換のアルキレン基、アルキル基（例えば、メチル基、エチル基、ｔｅｒｔ−ブチル基、ドデシル基）で置換されたアルキレン基、アルケニル基（例えば、ビニル基、アリル基）で置換されたアルキレン基、アリール基（例えば、フェニル基、ｐ−トリル基、キシリル基、クメニル基、ナフチル基、アンスリル基、フェナントリル基、スチリル基）で置換されたアルキレン基が好ましい。
【００５８】
Ａｒとしては、感度を高め、加熱経時による着色を抑制する点から、置換または無置換のフェニル基が好ましい。置換フェニル基の場合、その置換基としては、例えば、フッ素原子、塩素原子、臭素原子、ヨウ素原子等のハロゲン基が好ましい。
【００５９】
Ｘとしては、溶剤溶解性と長波長領域の吸収効率向上の点から、置換基を有してもよいアルキル基、置換基を有してもよいアリール基、置換基を有してもよいアルケニル基、置換基を有してもよいアルキニル基、置換基を有してもよいアルコキシ基、置換基を有してもよいアリールオキシ基、置換基を有してもよいアルキルチオキシ基、置換基を有してもよいアリールチオキシ基、置換基を有してもよいアミノ基が好ましい。
また、一般式（１）におけるｎは１〜２の整数が好ましい。
【００６０】
【化３７】
0005914379.tif 000038
一般式（２）中、Ｒ101はアルキル基、アルカノイル基、アルケノイル基、アリーロイル基、アルコキシカルボニル基、アリーロキシカルボニル基、ヘテロ環オキシカルボニル基、ヘテロアリールオキシカルボニル基、アルキルチオカルボニル基、アリールチオカルボニル基、ヘテロ環チオカルボニル基、ヘテロアリールチオカルボニル基又は−ＣＯ−ＣＯ−Ｒｆを表す。Ｒｆは炭素環式芳香族基又はヘテロ環式芳香族基を表す。
【００６１】
Ｒ102はアルキル基、アリール基又はヘテロ環基を示し、これらは置換されていても良い。
Ｒ103及びＲ104は、それぞれ独立に、アルキル基、アリール基又はヘテロ環基を示し、これらの基は、さらにハロゲン原子、アルキル基、アリール基、アルコキシ基、アルキルカルボニル基等で置換されていても良い。
【００６２】
Ｒ105〜Ｒ111は、それぞれ独立に、水素原子、ハロゲン原子、アルキル基、アリール基、ヘテロ環基、アルコキシ基、アリーロイル基、ヘテロアリーロイル基、アルキルチオ基、アリーロイルチオ基、ヘテロアリーロイル基、アルキルカルボニル基、アリールカルボニル基、ヘテロアリールカルボニル基、アルコキシカルボニル基、アリーロキシカルボニル基、ヘテロ環オキシカルボニル基、ニトロ基、アミノ基、スルホン酸基、ヒドロキシ基、カルボン酸基、アミド基、カルバモイル基又はシアノ基を表す。
Ｒ105〜Ｒ111のうちの、一つ又は二つが電子吸引性の置換基、即ち、ニトロ基、シアノ基、ハロゲンノ基、アルキルカルボニル基又はアリールカルボニル基であることが、一段と高い硬化性を有する着色硬化性組成物が得られるので、好ましい。
【００６３】
前記一般式（２）で表されるフルオレン構造を有する化合物の具体例を以下に挙げる。ただし、これの化合物に限定されるものではない。
【００６４】
【化３８】
0005914379.tif 000039
【００６５】
【化３９】
0005914379.tif 000040
【００６６】
前記一般式（２）で表されるフルオレン構造を有する化合物は、例えば特開２００８−２９２９７０号公報に記載された合成方法に準じて合成することができる。
【００６７】
ビイミダゾール系化合物としては、３個のアリール基を置換したイミダゾール環の２量体であれば、その構造に制限はないが、特に、下記一般式（ＩＩ）、または一般式（ＩＩＩ）で表される構造を有する化合物が好ましい。
【００６８】
【化４０】
0005914379.tif 000041
【００６９】
一般式（ＩＩ）中、Ｘは水素原子、ハロゲン原子、シアノ基、炭素数１〜４のアルキル基または炭素数６〜９のアリール基を示し、Ａは、それぞれ、炭素数１〜１２の、置換もしくは無置換のアルコキシ基、あるいは−ＣＯＯ−Ｒ9（但し、Ｒ9は、炭素数１〜４のアルキル基または炭素数６〜９のアリール基を示す。）を示し、ｎは１〜３の整数であり、ｍは１〜３の整数である。
【００７０】
【化４１】
0005914379.tif 000042
【００７１】
一般式（ＩＩＩ）中、Ｘ1、Ｘ2およびＸ3は各々独立に水素原子、ハロゲン原子、シアノ基、炭素数１〜４のアルキル基または炭素数６〜９のアリール基を示す。但し、Ｘ1、Ｘ2およびＸ3の２個以上が同時に水素原子をとることはない。
【００７２】
ビイミダゾール系化合物としては、具体的には、例えば、２，２’−ビス（２−クロロフェニル）−４，４’，５，５’−テトラフェニルビイミダゾール、２，２’−ビス（２−クロロフェニル）−４，４’，５，５’−テトラキス（４−エトキシカルボニルフェニル）ビイミダゾール、２，２’−ビス（２−クロロフェニル）−４，４’，５，５’−テトラキス（４−フェノキシカルボニルフェニル）ビイミダゾール、２，２’−ビス（２，４−ジクロロフェニル）−４，４’，５，５’−テトラキス（４−エトキシカルボニルフェニル）ビイミダゾール、２，２’−ビス（２，４−ジクロロフェニル）−４，４’，５，５’−テトラキス（４−フェノキシカルボニルフェニル）ビイミダゾール、２，２’−ビス（２，４，６−トリクロロフェニル）−４，４’，５，５’−テトラキス（４−エトキシカルボニルフェニル）ビイミダゾール、２，２’−ビス（２，４，６−トリクロロフェニル）−４，４’，５，５’−テトラキス（４−フェノキシカルボニルフェニル）ビイミダゾール、
【００７３】
２，２’−ビス（２−シアノフェニル）−４，４’，５．５’−テトラキス（４−エトキシカルボニルフェニル）ビイミダゾール、２，２’−ビス（２−シアノフェニル）−４，４’，５，５’−テトラキス（４−フェノキシカルボニルフェニル）ビイミダゾール、２，２’−ビス（２−メチルフェニル）−４，４’，５，５’−テトラキス（４−メトキシカルボニルフェニル）ビイミダゾール、２，２’−ビス（２−メチルフェニル）−４，４’，５，５’−テトラキス（４−エトキシカルボニルフェニル）ビイミダゾール、２，２’−ビス（２−メチルフェニル）−４，４’，５，５’−テトラキス（４−フェノキシカルボニルフェニル）ビイミダゾール、２，２’−ビス（２−エチルフェニル）−４，４’，５，５’−テトラキス（４−メトキシカルボニルフェニル）ビイミダゾール、２，２’−ビス（２−エチルフェニル）−４，４’，５，５’−テトラキス（４−エトキシカルボニルフェニル）ビイミダゾール、２，２’−ビス（２−エチルフェニル）−４，４’，５，５’−テトラキス（４−フェノキシカルボニルフェニル）ビイミダゾール、２，２’−ビス（２−フェニルフェニル）−４，４’，５，５’−テトラキス（４−メトキシカルボニルフェニル）ビイミダゾール、２，２’−ビス（２−フェニルフェニル）−４，４’，５，５’−テトラキス（４−エトキシカルボニルフェニル）ビイミダゾール、２，２’−ビス（２−フェニルフェニル）−４，４’，５，５’−テトラキス（４−フェノキシカルボニルフェニル）ビイミダゾール等のビイミダゾール系化合物；
【００７４】
２，２’−ビス（ｏ−クロロフェニル）−４，４’，５，５’−テトラ−（ｐ−メトキシフェニル）ビスイミダゾール、２，２’−ビス（ｏ−クロロフェニル）−４，４’，５，５’−テトラ−（ｍ−メトキシフェニル）ビスイミダゾール、２，２’−ビス（ｏ−クロロフェニル）−４，４’，５，５’−テトラ−（３，４−ジメトキシフェニル）ビスイミダゾール、２，２’−ビス（２−クロロフェニル）−４，４’，５，５’−テトラ−（４−メトキシフェニル）ビスイミダゾール、２，２’−ビス（２−クロロフェニル）−４，４’，５，５’−テトラ−（３−メトキシフェニル）ビスイミダゾール、２，２’−ビス（２−クロロフェニル）−４，４’，５，５’−テトラ−（３，４−ジメトキシフェニル）ビスイミダゾール
【００７５】
２，２’−ビス（２，４−ジクロロフェニル）−４，４’，５，５’−テトラフェニルビイミダゾール、２，２’−ビス（２，４，６−トリクロロフェニル）−４，４’，５，５’−テトラフェニルビイミダゾール、２，２’−ビス（２，４−ジブロモフェニル）−４，４’，５，５’−テトラフェニルビイミダゾール、２，２’−ビス（２，４，６−トリブロモフェニル）−４，４’，５，５’−テトラフェニルビイミダゾール、２，２’−ビス（２，４−ジシアノフェニル）−４，４’，５，５’−テトラフェニルビイミダゾール、２，２’−ビス（２，４，６−トリシアノフェニル）−４，４’，５，５’−テトラフェニルビイミダゾール、２，２’−ビス（２，４−ジメチルフェニル）−４，４’，５，５’−テトラフェニルビイミダゾール、２，２’−ビス（２，４，６−トリメチルフェニル）−４，４’，５，５’−テトラフェニルビイミダゾール、２，２’−ビス（２，４−ジエチルフェニル）−４，４’，５，５’−テトラフェニルビイミダゾール、２，２’−ビス（２，４，６−トリエチルフェニル）−４，４’，５，５’−テトラフェニルビイミダゾール、２，２’−ビス（２，４−ジフェニルフェニル）−４，４’，５，５’−テトラフェニルビイミダゾール、２，２’−ビス（２，４，６−トリフェニルフェニル）−４，４’，５，５’−テトラフェニルビイミダゾール、２，２’−ビス（２−フルオロフェニル）−４，４’，５，５’−テトラフェニルビスイミダゾール、２，２’−ビス（ｏ−フルオロフェニル）−４，４’，５，５’−テトラフェニルビスイミダゾール等のビイミダゾール系化合物等を挙げることができる。
【００７６】
上記の中でも、特に好ましい化合物としては、２，２’−ビス（２−クロロフェニル）−４，４’，５，５’−テトラフェニルビイミダゾール（市販品としては、Ｂ−ＣＩＭ、保土ヶ谷化学工業製が挙げられる）、２，２’−ビス（ｏ−クロロフェニル）−４，４’，５，５’−テトラ−（３，４−ジメトキシフェニル）ビイミダゾール（ＨＡＢＩ１３１１、日本シーベルヘグナー）、２，２’−ビス（２−メチルフェニル）−４，４’，５，５’−テトラフェニルビイミダゾール（黒金化成社より市販されている）が挙げられる。
【００７７】
また、本発明の着色硬化性組成物には、上記の光重合開始剤のほかに、特開２００４−２９５１１６号公報の段落番号００７９に記載の他の公知の光重合開始剤を使用してもよい。
【００７８】
光重合開始剤は、１種単独でまたは２種以上を組み合わせて含有することができる。
光重合開始剤の着色硬化性組成物の全固形分中における含有量（２種以上の場合は総含有量）は、本発明の効果をより効果的に得る観点から、３質量％〜２０質量％が好ましく、４質量％〜１９質量％がより好ましく、５質量％〜１８質量％が特に好ましい。
【００７９】
［有機溶剤］
本発明の着色硬化性組成物は、少なくとも一種の有機溶剤を含有することができる。
有機溶剤は、並存する各成分の溶解性や着色硬化性組成物としたときの塗布性を満足できるものであれば、基本的には特に制限はなく、特に、バインダーの溶解性、塗布性、安全性を考慮して選ばれることが好ましい。
【００８０】
有機溶剤としては、エステル類、エーテル類、ケトン類、芳香族炭化水素類が用いられ、具体的には、特開２０１２−０３２７５４号公報の段落番号０１６１〜０１６２に記載のものが例示される。
【００８１】
これらの有機溶剤は、前述の各成分の溶解性、およびアルカリ可溶性ポリマーを含む場合はその溶解性、塗布面状の改良などの観点から、２種以上を混合することも好ましい。この場合、特に好ましくは、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテル、およびプロピレングリコールメチルエーテルアセテートから選択される２種以上で構成される混合溶液である。
【００８２】
有機溶剤の着色硬化性組成物中における含有量としては、組成物中の全固形分濃度が１０質量％〜８０質量％になる量が好ましく、１５質量％〜６０質量％になる量がより好ましい。
【００８３】
[アルカリ可溶性バインダー]
本発明の着色硬化性組成物は、アルカリ可溶性バインダーを含んでいることが好ましい。アルカリ可溶性バインダーは、アルカリ可溶性を有すること以外は、特に限定はなく、好ましくは、耐熱性、現像性、入手性等の観点から選択することができる。
【００８４】
アルカリ可溶性バインダーとしては、線状有機高分子重合体であり、且つ、有機溶剤に可溶で、弱アルカリ水溶液で現像できるものが好ましい。このような線状有機高分子重合体としては、側鎖にカルボン酸を有するポリマー、例えば、特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等が挙げられ、同様に側鎖にカルボン酸を有する酸性セルロース誘導体が有用である。
【００８５】
上述したものの他、本発明におけるアルカリ可溶性バインダーとしては、水酸基を有するポリマーに酸無水物を付加させたもの等や、ポリヒドロキシスチレン系樹脂、ポリシロキサン系樹脂、ポリ（２−ヒドロキシエチル（メタ）アクリレート）、ポリビニルピロリドンやポリエチレンオキサイド、ポリビニルアルコール、等も有用である。また、線状有機高分子重合体は、親水性を有するモノマーを共重合したものであってもよい。この例としては、アルコキシアルキル（メタ）アクリレート、ヒドロキシアルキル（メタ）アクリレート、グリセロール（メタ）アクリレート、（メタ）アクリルアミド、Ｎ−メチロールアクリルアミド、２級若しくは３級のアルキルアクリルアミド、ジアルキルアミノアルキル（メタ）アクリレート、モルホリン（メタ）アクリレート、Ｎ−ビニルピロリドン、Ｎ−ビニルカプロラクタム、ビニルイミダゾール、ビニルトリアゾール、メチル（メタ）アクリレート、エチル（メタ）アクリレート、分岐若しくは直鎖のプロピル（メタ）アクリレート、分岐若しくは直鎖のブチル（メタ）アクリレート、または、フェノキシヒドロキシプロピル（メタ）アクリレート、等が挙げられる。その他、親水性を有するモノマーとしては、テトラヒドロフルフリル基、燐酸基、燐酸エステル基、４級アンモニウム塩基、エチレンオキシ鎖、プロピレンオキシ鎖、スルホン酸基およびその塩由来の基、モルホリノエチル基等を含んでなるモノマー等も有用である。
【００８６】
また、アルカリ可溶性バインダーは、架橋効率を向上させるために、重合性基を側鎖に有してもよく、例えば、アリル基、（メタ）アクリル基、アリルオキシアルキル基等を側鎖に含有するポリマー等も有用である。上述の重合性基を含有するポリマーの例としては、市販品のＫＳレジスト−１０６（大阪有機化学工業（株）製）、サイクロマーＰシリーズ（ダイセル化学工業（株）製）等が挙げられる。また、硬化皮膜の強度を上げるためにアルコール可溶性ナイロンや２，２−ビス−（４−ヒドロキシフェニル）−プロパンとエピクロロヒドリンとのポリエーテル等も有用である。
【００８７】
これら各種アルカリ可溶性バインダーの中でも、耐熱性の観点からは、ポリヒドロキシスチレン系樹脂、ポリシロキサン系樹脂、アクリル系樹脂、アクリルアミド系樹脂、アクリル／アクリルアミド共重合体樹脂が好ましく、現像性制御の観点からは、アクリル系樹脂、アクリルアミド系樹脂、アクリル／アクリルアミド共重合体樹脂が好ましい。
【００８８】
前記アクリル系樹脂としては、ベンジル（メタ）アクリレート、（メタ）アクリル酸、ヒドロキシエチル（メタ）アクリレート、（メタ）アクリルアミド等から選ばれるモノマーからなる共重合体や、市販品のＫＳレジスト−１０６（大阪有機化学工業（株）製）、サイクロマーＰシリーズ（ダイセル化学工業（株）製）等が好ましい。
【００８９】
アルカリ可溶性バインダーは、現像性、液粘度等の観点から、重量平均分子量（ＧＰＣ法で測定されたポリスチレン換算値）が１０００〜２×１０5の重合体が好ましく、２０００〜１×１０5の重合体がより好ましく、５０００〜５×１０4の重合体が特に好ましい。
【００９０】
アルカリ可溶性バインダーの配合量は、全固形分の１０〜８０質量％であることが好ましく、２０〜６０質量％であることがより好ましい。
【００９１】
[架橋剤]
本発明の着色硬化性組成物に補足的に架橋剤を用い、着色硬化性組成物を硬化させてなる着色硬化膜の硬度をより高めることもできる。
架橋剤としては、架橋反応により膜硬化を行なえるものであれば、特に限定はなく、例えば、（ａ）エポキシ樹脂、（ｂ）メチロール基、アルコキシメチル基、およびアシロキシメチル基から選ばれる少なくとも１つの置換基で置換された、メラミン化合物、グアナミン化合物、グリコールウリル化合物またはウレア化合物、（ｃ）メチロール基、アルコキシメチル基、およびアシロキシメチル基から選ばれる少なくとも１つの置換基で置換された、フェノール化合物、ナフトール化合物またはヒドロキシアントラセン化合物、が挙げられる。中でも、多官能エポキシ樹脂が好ましい。
架橋剤の具体例などの詳細については、特開２００４−２９５１１６号公報の段落番号０１３４〜０１４７の記載を参照することができる。
【００９２】
[界面活性剤]
本発明の着色硬化性組成物は、界面活性剤を含んでいても良い。界面活性剤は、ノニオン系、カチオン系、アニオン系のいずれでもよく、フッ素含界面活性剤が好ましい。具体的には、特開平２−５４２０２号公報が例示される。
本発明における界面活性剤の配合量は、全固形分の０．０００１〜）質量％が好ましい。
【００９３】
本発明の着色硬化性組成物は、さらに必要に応じて、充填材、酸化防止剤、紫外線吸収剤、凝集防止剤、増感剤や光安定剤等など各種添加剤を含んでいても良い。
【００９４】
[着色硬化性組成物の調製方法]
本発明の着色硬化性組成物は、前述の各成分と必要に応じて任意成分とを混合することで調製される。
なお、着色硬化性組成物の調製に際しては、着色硬化性組成物を構成する各成分を一括配合してもよいし、各成分を溶剤に溶解・分散した後に逐次配合してもよい。また、配合する際の投入順序や作業条件は特に制約を受けない。例えば、全成分を同時に溶剤に溶解・分散して組成物を調製してもよいし、必要に応じては、各成分を適宜２つ以上の溶液・分散液としておいて、使用時（塗布時）にこれらを混合して組成物として調製してもよい。
上記のようにして調製された着色硬化性組成物は、好ましくは、孔径０．０１μｍ〜３．０μｍ、より好ましくは孔径０．０５μｍ〜０．５μｍ程度のフィルタなどを用いて濾別した後、使用に供することができる。
【００９５】
本発明の着色硬化性組成物は、色相およびコントラストに優れた着色硬化膜を形成することができるため、液晶表示装置（ＬＣＤ）や固体撮像素子（例えば、ＣＣＤ、ＣＭＯＳ等）に用いられるカラーフィルタなどの着色画素形成用として、また、印刷インキ、インクジェットインキ、および塗料などの作製用途として好適に用いることができる。特に、液晶表示装置用の着色画素形成用途に好適である。
【００９６】
［カラーフィルタおよびその製造方法］
本発明のカラーフィルタは、基板と、該基板上に本発明の着色硬化性組成物を含む着色領域と、を設けて構成されたものである。基板上の着色領域は、カラーフィルタの各画素をなす例えば赤（Ｒ）、緑（Ｇ）、青（Ｂ）等の着色膜で構成されている。
【００９７】
本発明のカラーフィルタは、本発明の着色硬化性組成物を基板上に適用して硬化された着色領域（着色パターン）を形成できる方法であれば、いずれの方法で形成されてもよい。好ましくは、本発明の着色硬化性組成物を用いて作製される。
また、本発明の着色硬化性組成物を用いて固体撮像素子用のカラーフィルタを製造する場合には、特開２０１１−２５２０６５号公報の段落０３５９〜０３７１に記載されている製造方法を採用することもできる。
【００９８】
本発明のカラーフィルタの製造方法は、基板上に既述の着色硬化性組成物を適用(好ましくは、塗布)し、着色層（着色硬化性組成物層ともいう。）を形成する工程（Ａ）と、工程（Ａ）にて形成された着色硬化性組成物層を硬化させる工程（Ｂ）を有する。
硬化させる工程は、（好ましくはマスクを介して）パターン状に露光し、塗布膜の未硬化部を現像液で現像除去して着色領域（着色パターン）を形成することが好ましい。これらの工程を経ることで、各色（３色或いは４色）の画素からなる着色パターンが形成され、カラーフィルタを得ることができる。また、本発明のカラーフィルタの製造方法では、特に、工程（Ｂ）で形成された着色パターンに対して紫外線を照射する工程（Ｃ）と、工程（Ｃ）で紫外線が照射された着色パターンに対して加熱処理を行なう工程（Ｄ）とをさらに設けた態様が好ましい。
このような方法により、液晶表示素子や固体撮像素子に用いられるカラーフィルタをプロセス上の困難性が少なく、高品質で、かつ低コストに作製することができる。
以下、本発明のカラーフィルタの製造方法について、より具体的に説明する。
【００９９】
−工程（Ａ）−
本発明のカラーフィルタの製造方法では、まず、基板上に直接または他の層を介して、既述の本発明の着色硬化性組成物を所望の塗布方法により塗布して、着色硬化性組成物からなる塗布膜（着色硬化性組成物層）を形成し、その後、必要に応じて、予備硬化（プリベーク）を行ない、該着色硬化性組成物層を乾燥させる。
【０１００】
基板としては、例えば、液晶表示素子等に用いられる無アルカリガラス、ナトリウムガラス、パイレックス（登録商標）ガラス、石英ガラス、およびこれらに透明導電膜を付着させたものや、固体撮像素子等に用いられる光電変換素子基板、例えば、シリコーン基板や、プラスチック基板等が挙げられる。また、これらの基板上には、各画素を隔離するブラックマトリクスが形成されていたり、密着促進等のために透明樹脂層が設けられたりしていてもよい。また、基板上には必要により、上部の層との密着改良、物質の拡散防止、或いは表面の平坦化のために、下塗り層を設けてもよい。
また、プラスチック基板は、その表面に、ガスバリヤー層および／または耐溶剤性層を有していることが好ましい。
【０１０１】
このほか、基板として、薄膜トランジスター（ＴＦＴ）方式カラー液晶表示装置の薄膜トランジスター（ＴＦＴ）が配置された駆動用基板（以下、「ＴＦＴ方式液晶駆動用基板」という。）を用い、この駆動用基板上にも、本発明の着色硬化性組成物を用いてなる着色パターンを形成し、カラーフィルタを作製することができる。
ＴＦＴ方式液晶駆動用基板における基板としては、例えば、ガラス、シリコーン、ポリカーボネート、ポリエステル、芳香族ポリアミド、ポリアミドイミド、ポリイミド等を挙げることができる。これらの基板には、所望により、シランカップリング剤等による薬品処理、プラズマ処理、イオンプレーティング、スパッタリング、気相反応法、真空蒸着等の適宜の前処理を施しておくこともできる。例えば、ＴＦＴ方式液晶駆動用基板の表面に、窒化ケイ素膜等のパッシベーション膜を形成した基板を用いることができる。
【０１０２】
本発明の着色硬化性組成物を、直接または他の層を介して基板に、適用する。適用する方法としては、塗布が好ましく、回転塗布、スリット塗布、流延塗布、ロール塗布、バー塗布、インクジェット等の塗布方法により塗布することが好ましい。
【０１０３】
塗布工程において、本発明の着色硬化性組成物を基板に塗布する方法としては、特に限定されるものではないが、スリット・アンド・スピン法、スピンレス塗布法等のスリットノズルを用いる方法（以下、スリットノズル塗布法という）が好ましい。
スリットノズル塗布法において、スリット・アンド・スピン塗布法とスピンレス塗布法は、塗布基板の大きさによって条件は異なるが、例えば、スピンレス塗布法により第五世代のガラス基板（１１００ｍｍ×１２５０ｍｍ）を塗布する場合、スリットノズルからの着色硬化性組成物の吐出量は、通常、５００マイクロリットル／秒〜２０００マイクロリットル／秒、好ましくは８００マイクロリットル／秒〜１５００マイクロリットル／秒であり、また、塗工速度は、通常、５０ｍｍ／秒〜３００ｍｍ／秒、好ましくは１００ｍｍ／秒〜２００ｍｍ／秒である。
また、塗布工程で用いられる着色硬化性組成物の固形分としては、通常、１０％〜２０％、好ましくは１３％〜１８％である。
【０１０４】
基板上に本発明の着色硬化性組成物による塗布膜を形成する場合、該塗布膜の厚み（プリベーク処理後）としては、一般に０．３μｍ〜５．０μｍであり、望ましくは０．５μｍ〜４.０μｍ、最も望ましくは０．５μｍ〜３．０μｍである。
また、固体撮像素子用のカラーフィルタの場合であれば、塗布膜の厚み（プリベーク処理後）は、０．５μｍ〜５．０μｍの範囲が好ましい。
【０１０５】
適用工程において、通常は、適用後にプリベーク処理を施す。必要によっては、プリベーク前に真空処理を施すこともできる。真空乾燥の条件は、真空度が、通常、０．１ｔｏｒｒ〜１．０ｔｏｒｒ、好ましくは０．２ｔｏｒｒ〜０．５ｔｏｒｒ程度である。
また、プリベーク処理は、ホットプレート、オーブン等を用いて５０℃〜１４０℃の温度範囲で、好ましくは７０℃〜１１０℃程度であり、１０秒〜３００秒の条件にて行うことができる。なお、プリベーク処理には、高周波処理などを併用してもよい。高周波処理は単独でも使用可能である。
【０１０６】
プリベークの条件としては、ホットプレートやオーブンを用いて、７０℃〜１３０℃で、０．５分間〜１５分間程度加熱する条件が挙げられる。
また、着色硬化性組成物により形成される着色硬化性組成物層の厚みは、目的に応じて適宜選択される。液晶表示装置用カラーフィルタにおいては、０．２μｍ〜５．０μｍの範囲が好ましく、１．０μｍ〜４．０μｍの範囲がさらに好ましく、１．５μｍ〜３．５μｍの範囲が最も好ましい。また、固体撮像素子用カラーフィルタにおいては、０．２μｍ〜５．０μｍの範囲が好ましく、０．３μｍ〜２．５μｍの範囲がさらに好ましく、０．３μｍ〜１．５μｍの範囲が最も好ましい。
なお、着色硬化性組成物層の厚みは、プリベーク後の膜厚である。
【０１０７】
−工程（Ｂ）−
続いて、本発明のカラーフィルタの製造方法では、基板上に前述のようにして形成された着色硬化性組成物からなる膜（着色硬化性組成物層）に対し、例えばフォトマスクを介して露光が行なわれる。露光に適用し得る光もしくは放射線としては、ｇ線、ｈ線、ｉ線、ｊ線、ＫｒＦ光、ＡｒＦ光が好ましく、特にｉ線が好ましい。照射光にｉ線を用いる場合、１００ｍＪ／ｃｍ2〜１００００ｍＪ／ｃｍ2の露光量で照射することが好ましい。
【０１０８】
また、その他の露光光線としては、超高圧、高圧、中圧、低圧の各水銀灯、ケミカルランプ、カーボンアーク灯、キセノン灯、メタルハライド灯、可視および紫外の各種レーザー光源、蛍光灯、タングステン灯、太陽光等も使用できる。
【０１０９】
レーザー光源を用いた露光工程
レーザー光源を用いた露光方式では、光源として紫外光レーザーを用いる。
照射光は、波長が３００ｎｍ〜３８０ｎｍの範囲である波長の範囲の紫外光レーザーが好ましく、さらに好ましくは３００ｎｍ〜３６０ｎｍの範囲の波長である紫外光レーザーがレジストの感光波長に合致しているという点で好ましい。具体的には、特に出力が大きく、比較的安価な固体レーザーのＮｄ：ＹＡＧレーザーの第三高調波（３５５ｎｍ）や、エキシマレーザーのＸｅＣｌ（３０８ｎｍ）、ＸｅＦ（３５３ｎｍ）を好適に用いることができる。
被露光物（パターン）の露光量としては、１ｍＪ／ｃｍ2〜１００ｍＪ／ｃｍ2の範囲であり、１ｍＪ／ｃｍ2〜５０ｍＪ／ｃｍ2の範囲がより好ましい。露光量がこの範囲であると、パターン形成の生産性の点で好ましい。
【０１１０】
露光装置としては、特に制限はないが市販されているものとしては、Ｃａｌｌｉｓｔｏ（ブイテクノロジー株式会社製）やＥＧＩＳ（ブイテクノロジー株式会社製）やＤＦ２２００Ｇ（大日本スクリーン（株）製）などが使用可能である。また上記以外の装置も好適に用いられる。
液晶表示装置用のカラーフィルタを製造する際には、プロキシミテイ露光機、ミラープロジェクション露光機により、主として、ｈ線、ｉ線を使用した露光が好ましく用いられる。また、固体撮像素子用のカラーフィルタを製造する際には、ステッパー露光機にて、主として、ｉ線を使用することが好ましい。なお、ＴＦＴ方式液晶駆動用基板を用いてカラーフィルタを製造する際には、用いられるフォトマスクは、画素（着色パターン）を形成するためのパターンの他、スルーホール或いはコの字型の窪みを形成するためのパターンが設けられているものが使用される。
【０１１１】
上記のようにして露光された着色硬化性組成物層は加熱することができる。
また、露光は、着色硬化性組成物層中の色材の酸化褪色を抑制するために、チャンバー内に窒素ガスを流しながら行なうことができる。
【０１１２】
続いて、露光後の着色硬化性組成物層に対して、現像液にて現像が行なわれる。これにより、ネガ型もしくはポジ型の着色パターン（レジストパターン）を形成することができる。現像工程では、露光後の塗布膜の未硬化部を現像液に溶出させ、硬化分のみを基板上に残存させる。
現像液は、未硬化部における着色硬化性組成物の塗布膜（着色硬化性組成物層）を溶解する一方、硬化部を溶解しないものであれば、いずれのものも用いることができる。例えば、種々の有機溶剤の組み合わせやアルカリ性水溶液を用いることができる。
現像に用いられる有機溶剤としては、本発明の着色硬化性組成物を調製する際に使用できる既述の溶剤が挙げられる。
前記アルカリ性水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−［５，４，０］−７−ウンデセン等のアルカリ性化合物を、濃度が０．００１質量％〜１０質量％、好ましくは０．０１質量％〜１質量％となるように溶解したアルカリ性水溶液が挙げられる。現像液がアルカリ性水溶液である場合、アルカリ濃度は、好ましくはｐＨ１１〜１３、さらに好ましくはｐＨ１１．５〜１２．５となるように調整するのがよい。
アルカリ性水溶液には、例えば、メタノール、エタノール等の水溶性有機溶剤や界面活性剤等を適量添加することもできる。
【０１１３】
現像温度としては、通常は２０℃〜３０℃であり、現像時間としては２０秒〜９０秒である。
現像は、デイップ方式、シャワー方式、スプレー方式などいずれでもよく、これにスウィング方式、スピン方式、超音波方式などを組み合わせてもよい。現像液に触れる前に、被現像面を予め水等で湿しておいて、現像ムラを防ぐこともできる。また、基板を傾斜させて現像することもできる。
また、固体撮像素子用のカラーフィルタを製造する場合にはパドル現像も用いられる。
【０１１４】
現像処理後は、余剰の現像液を洗浄除去するリンス処理を経て、乾燥を施した後、硬化を完全なものとするために、加熱処理（ポストベーク）が施される。
リンス工処理は、通常は純水で行なうが、省液のために、最終洗浄で純水を用い、洗浄初期は使用済の純水を使用したり、また、基板を傾斜させて洗浄したり、超音波照射を併用したりする方法を用いてもよい。
【０１１５】
リンス処理後、水切り、乾燥をした後には通常、約２００℃〜２５０℃の加熱処理を行なわれる。この加熱処理（ポストベーク）は、現像後の塗布膜を、上記条件になるようにホットプレートやコンベクションオーブン（熱風循環式乾燥機）、高周波加熱機等の加熱手段を用いて、連続式或いはバッチ式で行なうことができる。
【０１１６】
以上の各工程を、所望の色相数に合わせて各色毎に順次繰り返し行うことにより、複数色の着色された硬化膜（着色パターン）が形成されてなるカラーフィルタを作製することができる。
本発明のカラーフィルタは、コントラストが高く、色濃度ムラの小さい、色特性の良好であることから、固体撮像素子または液晶表示素子に好適に用いることができる。
【０１１７】
−工程（Ｃ）−
本発明のカラーフィルタの製造方法では、特に、着色硬化性組成物を用いて形成された着色パターン（画素）に対して、紫外線照射による後露光を行なうこともできる。
【０１１８】
−工程（Ｄ）−
上記のような紫外線照射による後露光が行なわれた着色パターンに対して、さらに加熱処理を行なうことが好ましい。形成された着色パターンを加熱処理（いわゆるポストベーク処理）することにより、着色パターンをさらに硬化させることができる。この加熱処理は、例えば、ホットプレート、各種ヒーター、オーブンなどにより行なうことができる。
加熱処理の際の温度としては、１００℃〜３００℃であることが好ましく、さらに好ましくは、１５０℃〜２５０℃である。また、加熱時間は、１０分〜１２０分程度が好ましい。
【０１１９】
このようにして得られた着色パターンは、カラーフィルタにおける画素を構成する。複数の色相の画素を有するカラーフィルタの作製においては、上記の工程（Ａ）、工程（Ｂ）、および必要に応じて工程（Ｃ）や工程（Ｄ）を所望の色数に合わせて繰り返せばよい。
なお、単色の着色硬化性組成物層の形成、露光、現像が終了する毎に（１色毎に）、前記工程（Ｃ）および／または工程（Ｄ）を行なってもよいし、所望の色数の全ての着色硬化性組成物層の形成、露光、現像が終了した後に、一括して前記工程（Ｃ）および／または工程（Ｄ）を行なってもよい。
【０１２０】
また、本発明の着色硬化性組成物は、ドライエッチング工程を含むカラーフィルタの製造方法にも適用することが可能である。このような製造方法の一例としては、本発明の着色硬化性組成物を用いて着色層を形成する工程、前記着色層上にフォトレジスト層を形成する工程、露光及び現像することにより前記フォトレジスト層をパターニングしてレジストパターンを得る工程、及び前記レジストパターンをエッチングマスクとして前記着色層をドライエッチングする工程を含む製造方法が挙げられる。本発明の着色硬化性組成物が、ドライエッチング工程を含むカラーフィルタの製造方法に用いられる場合は、光硬化性組成物であっても熱硬化性組成物であってもよい。熱硬化性組成物である場合は熱硬化剤を用いることができ、熱硬化剤としては、１分子内にエポキシ基を２つ以上有する化合物が好ましい。
【０１２１】
本発明のカラーフィルタの製造方法により得られたカラーフィルタ（本発明のカラーフィルタ）は、本発明の着色硬化性組成物を用いていることから、色相およびコントラストに優れている。
本発明のカラーフィルタは、液晶表示素子や固体撮像素子に用いることが可能であり、特に液晶表示装置の用途に好適である。液晶表示装置に用いた場合、染料を着色剤として用い、良好な色相を達成しながら、分光特性およびコントラストに優れた画像の表示が可能になる。
【０１２２】
本発明の着色硬化性組成物の用途としては、上記において主にカラーフィルタの着色パターンの形成用途を中心に説明したが、カラーフィルタを構成する着色パターン（画素）を隔離するブラックマトリックスの形成にも適用することができる。
基板上のブラックマトリックスは、カーボンブラック、チタンブラックなどの黒色顔料の加工顔料を含有する着色硬化性組成物を用い、塗布、露光、および現像の各工程を経て、その後、必要に応じて、ポストベークすることにより形成することができる。
【０１２３】
［液晶表示装置］
本発明の液晶表示素子および固体撮像素子は、本発明のカラーフィルタを備えてなるものである。より具体的には、例えば、カラーフィルタの内面側に配向膜を形成し、電極基板と対向させ、間隙部に液晶を満たして密封することにより、本発明の液晶表示素子であるパネルが得られる。また、例えば、受光素子上にカラーフィルタを形成することにより、本発明の固体撮像素子が得られる。
【０１２４】
液晶表示装置の定義や各表示装置の詳細については、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。また、液晶表示装置については、例えば「次世代液晶ディスプレイ技術（内田  龍男編集、（株）工業調査会  １９９４年発行）」に記載されている。本発明が適用できる液晶表示装置に特に制限はなく、例えば、上記の「次世代液晶ディスプレイ技術」に記載されている色々な方式の液晶表示装置に適用できる。
【０１２５】
本発明のカラーフィルタは、中でも特に、カラーＴＦＴ方式の液晶表示装置に対して有効である。カラーＴＦＴ方式の液晶表示装置については、例えば「カラーＴＦＴ液晶ディスプレイ（共立出版（株）１９９６年発行）」に記載されている。さらに、本発明はＩＰＳなどの横電界駆動方式、ＭＶＡなどの画素分割方式などの視野角が拡大された液晶表示装置や、ＳＴＮ、ＴＮ、ＶＡ、ＯＣＳ、ＦＦＳ、およびＲ−ＯＣＢ等にも適用できる。
また、本発明のカラーフィルタは、明るく高精細なＣＯＡ（Ｃｏｌｏｒ−ｆｉｌｔｅｒ  Ｏｎ  Ａｒｒａｙ）方式にも供することが可能である。
【０１２６】
本発明のカラーフィルタを液晶表示素子に用いると、従来公知の冷陰極管の三波長管と組み合わせたときに高いコントラストを実現できるが、さらに、赤、緑、青のＬＥＤ光源（ＲＧＢ−ＬＥＤ）をバックライトとすることによって輝度が高く、また、色純度の高い色再現性の良好な液晶表示装置を提供することができる。
【０１２７】
［固体撮像素子］
本発明の着色硬化性組成物は、固体撮像素子用途としても好ましく用いることができる。固体撮像素子の構成としては、本発明の着色硬化性組成物を用いて製造されたカラーフィルタが備えられた構成であり、固体撮像素子として機能する構成であれば特に限定はないが、例えば、以下のような構成が挙げられる。
【０１２８】
支持体上に、固体撮像素子（ＣＣＤイメージセンサー、ＣＭＯＳイメージセンサー、等）の受光エリアを構成する複数のフォトダイオード及びポリシリコン等からなる転送電極を有し、前記フォトダイオード及び前記転送電極上にフォトダイオードの受光部のみ開口したタングステン等からなる遮光膜を有し、遮光膜上に遮光膜全面及びフォトダイオード受光部を覆うように形成された窒化シリコン等からなるデバイス保護膜を有し、前記デバイス保護膜上に、本発明の固体撮像素子用カラーフィルタを有する構成である。
更に、前記デバイス保護層上であってカラーフィルタの下（支持体に近い側）に集光手段（例えば、マイクロレンズ等。以下同じ）を有する構成や、カラーフィルタ上に集光手段を有する構成等であってもよい。
【実施例】
【０１２９】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
なお、特に断りのない限り、「部」は質量基準である。
【０１３０】
合成例
（フタロニトリル化合物Ａ−１０１）
４−ヒドロキシ安息香酸メチル（２２．８重量部）、２−エチルヘキシルアミン（５８．２重量部）の溶液を、１６５℃で４８時間加熱攪拌させた。反応後、酢酸エチル、１Ｎ塩酸水溶液で分液操作を行い、有機層を濃縮後、シリカゲルカラムクロマトグラフィーで精製することで、４−（２−エチルヘキシルアミノカルボニル）フェノールを２７．８重量部得た。
続いて、テトラクロロフタロニトリル（２６．６重量部）、４−（２−エチルヘキシルアミノカルボニル）フェノール（２４．９重量部）、ジメチルホルムアミド（２００重量部）の溶液に、炭酸カリウム（１５重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１０１（２９重量部）が得られた。
【０１３１】
（フタロニトリル化合物Ａ−１０３）
４−ヒドロキシ安息香酸メチルをバニリン酸メチルに変更した以外は、フタロニトリル化合物Ａ−１０１と同様の手法により、フタロニトリル化合物Ａ−１０３を合成した。
【０１３２】
（フタロニトリル化合物Ａ−１０５）
２−エチルヘキシルアミンをＤＬ−１−アミノ−２−プロパノールに変更した以外は、フタロニトリル化合物Ａ−１０１と同様の手法により、フタロニトリル化合物Ａ−１０５を合成した。
【０１３３】
（フタロニトリル化合物Ａ−１０６）
ｍ−アミノフェノール（２１．８重量部）、ピリジン（１９重量部）、アセトニトリル（２００重量部）の溶液を５℃に冷却した後、オクチルスルホニルクロリド（４４．６重量部）を滴下した。そして、滴下後、室温で５時間反応させた。反応後、酢酸エチル、２Ｎ水酸化ナトリウム水溶液で分液操作を行い、有機層を濃縮後、シリカゲルカラムクロマトグラフィーで精製することで、３−（オクチルスルホニルアミノ）フェノール（５４重量部）を得た。
続いて、テトラクロロフタロニトリル（２６．６重量部）、３−（オクチルスルホニルアミノ）フェノール（２８．５重量部）、ジメチルホルムアミド（２００重量部）の溶液に、炭酸カリウム（１５重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１０６（３６重量部）が得られた。
【０１３４】
（フタロニトリル化合物Ａ−１１５）
３−（４−ヒドロキシフェニル）プロピオン酸（３３．２重量部）、３−イソプロポキシプロピルアミン（２３．４重量部）、ＤＭＦ（１００重量部）の溶液に、塩化チオニル（30重量部）を滴下し、室温で３時間反応した。続いて、分液操作を行い、有機層を濃縮後、シリカゲルカラムクロマトグラフィーで精製することで、４−（３−イソプロポキシプロピルアミノカルボニルエチル）フェノール（４１重量部）を得た。
続いて、テトラクロロフタロニトリル（２６．６重量部）、４−（３−イソプロポキシプロピルアミノカルボニルエチル）フェノール（２６．５重量部）、ジメチルホルムアミド（２００重量部）の溶液に、炭酸カリウム（１５重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１１５（３４重量部）が得られた。
【０１３５】
（フタロニトリル化合物Ａ−１２４）
１−ブロモ酪酸（１６．７重量部）、ＤＭＦ（１００重量部）の溶液に、塩化チオニル（１１．９重量部）を滴下し、５０℃で１時間反応させ、続いて３−イソプロポキシプロピルアミン（１１．７重量部）を添加し、５０℃で３時間反応した。反応後、未反応の塩化チオニルを留去し、続いて、ｏ−メルカプトフェノール（１２．６重量部）、炭酸カリウム（３０重量部）を加えて、５０℃で５時間反応させた。反応後、酢酸エチル、１Ｎ塩酸水溶液で分液操作を行い、有機層を濃縮後、シリカゲルカラムクロマトグラフィーで精製し、化合物Ａ−１２４Ｂを得た。
続いて、テトラクロロフタロニトリル（２６．６重量部）、化合物Ａ−１２４Ｂ（３１．１重量部）、ジメチルホルムアミド（２００重量部）の溶液に、炭酸カリウム（１５重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１２４（４５重量部）が得られた。
【０１３６】
（フタロニトリル化合物Ａ−１２７）
ｏ−メルカプトフェノールをｍ−メルカプトフェノールに変更した以外は、フタロニトリル化合物Ａ−１２４と同様の手法により、フタロニトリル化合物Ａ−１２７を合成した。
【０１３７】
（フタロニトリル化合物Ａ−１２９）
３−ブロモプロピルアミン臭化水素酸塩（２１．９重量部）、ＤＭＦ（２００重量部）の溶液を５℃に冷却した後、ブタンスルホニルクロリド（１５．７重量部）を滴下した。そして、滴下後、５０℃で５時間反応させた。反応後、続いて、ｍ−メルカプトフェノール（１２．６重量部）、炭酸カリウム（３０重量部）を加えて、５０℃で５時間反応させた。反応後、酢酸エチル、１Ｎ塩酸水溶液で分液操作を行い、有機層を濃縮後、シリカゲルカラムクロマトグラフィーで精製し、化合物Ａ−１２９Ｂを得た。
続いて、テトラクロロフタロニトリル（２６．６重量部）、化合物Ａ−１２９Ｂ（３０．３重量部）、ジメチルホルムアミド（２００重量部）の溶液に、炭酸カリウム（１５重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１２９（４１重量部）が得られた。
【０１３８】
（フタロニトリル化合物Ａ−１３１）
３−ヒドロキシプロパンスルホン酸（１４重量部）、２−エチルヘキシルアミン（１２．９重量部）、ＤＭＦ（１００重量部）の溶液に、塩化チオニル（１１．９重量部）を滴下し、７０℃で３時間反応した。反応後、未反応の塩化チオニルを留去し、続いて、テトラクロロフタロニトリル（２６．６重量部）、炭酸カリウム（３０重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１３１（３１重量部）が得られた。
【０１３９】
（フタロニトリル化合物Ａ−１３３）
２−エチルヘキシルアミンを３−イソプロポキシプロピルアミンに変更した以外は、フタロニトリル化合物Ａ−１３１と同様の手法により、フタロニトリル化合物Ａ−１３３を合成した。
【０１４０】
（フタロニトリル化合物Ａ−１３４）
３−アミノ−１−プロパノール（７．５重量部）、ＤＭＦ（１００重量部）の溶液に、２−エチルヘキサノイルクロリド（１６．３重量部）を滴下し、５０℃で３時間反応した。反応後、続いて、テトラクロロフタロニトリル（２６．６重量部）、炭酸カリウム（３０重量部）を加えて、５０℃で５時間反応させた。反応後、酢酸エチル、１Ｎ塩酸水溶液で分液操作を行い、有機層を濃縮後、シリカゲルカラムクロマトグラフィーで精製することで、フタロニトリル化合物Ａ−１３４（２２重量部）が得られた。
【０１４１】
（フタロニトリル化合物Ａ−１３５）
３−アミノ−１−プロパノールを４−アミノ−１−ブタノールに変更した以外は、フタロニトリル化合物Ａ−１３４と同様の手法により、フタロニトリル化合物Ａ−１３５を合成した。
【０１４２】
（フタロニトリル化合物Ａ−１３９）
３−メルカプト−１−プロパノール（９．２重量部）、２−エチルヘキシルグリシジルエーテル（１８．６重量部）、ジメチルホルムアミド（２００重量部）の溶液に、炭酸カリウム（１５重量部）を加えて、５０℃で３時間反応させた。続いて、テトラクロロフタロニトリル（２６．６重量部）、炭酸カリウム（１５重量部を加えて、５０℃で５時間反応させた。続いて、酢酸エチル、１Ｎ塩酸水溶液で分液操作を行い、有機層を濃縮後、シリカゲルカラムクロマトグラフィーで精製した。続いて、精製後のサンプルに関して、タングステン酸ナトリウム（４．８重量部）、過酸化水素水（３０％、６．８重量部）、酢酸（５重量部）、エタノール（５０重量部）を加え５０℃で５時間攪拌した。反応終了後、分液、シリカゲルカラムクロマトグラフィーで精製することで、フタロニトリル化合物Ａ−１３９（１１重量部）が得られた。
【０１４３】
（フタロニトリル化合物Ａ−１４３）
塩化チオニル（４９重量部）にヒドロキシベンゼンスルホン酸ナトリウム（２０重量部）を分割添加し、さらにジメチルホルムアミド（１．４重量部）を滴下後、２時間加熱還流させた。反応液を、氷水に晶析した後、酢酸エチルで抽出し、有機層を分離、濃縮することにより、ヒドロキシベンゼンスルホニルクロリドを１９．７重量部得た。
続いて、２−アミノエタノール（６．１重量部）を溶かしたＮ−メチルピロリドン（５０重量部）溶液に、ヒドロキシベンゼンスルホニルクロリド（１９．２重量部）を氷浴下で滴下した後、５０度で２時間攪拌した。反応液に水を添加した後、酢酸エチル、１Ｎ塩酸水溶液で分液操作をおこなった。有機層を濃縮後、３０％水酸化ナトリウム水溶液を２００ｍｌ加え、８０℃で５時間加熱攪拌した。反応液を酢酸エチル、１Ｎ塩酸水溶液で分液操作をおこなった。有機層を濃縮後、シリカゲルクロマトグラフィーにより精製し、Ｎ−（２−ヒドロキシエチル）−ｐ−ヒドロキシベンゼンスルホンアミドを１３．１重量部得た。
続いて、Ｎ−（２−ヒドロキシエチル）−ｐ−ヒドロキシベンゼンスルホンアミド（１０．８重量部）、ピリジン（４．７重量部）、テトラヒドロフラン（１００重量部）の混合溶液を０℃に冷やし、アセチルクロリド（４．７重量部）を滴下して、３時間攪拌した。反応液を酢酸エチル、１Ｎ塩酸水溶液で分液操作をおこなった。有機層を濃縮後、シリカゲルクロマトグラフィーにより精製し、Ｎ−（２−アセチルオキシエチル）−ｐ−ヒドロキシベンゼンスルホンアミド（以降、置換フェノールと略す）を１２．５重量部得た。
次いで、得られた置換フェノール（１２．９重量部）、テトラクロロフタロニトリル（１３．３重量部）、炭酸カリウム（８．３重量部）、Ｎ−メチルピロリドン（１００重量部）の混合溶液を、６０℃で３時間反応させた。反応液に、酢酸エチル、１Ｎ塩酸水溶液で分液操作をおこなった。有機層を濃縮後、シリカゲルクロマトグラフィーにより精製しフタロニトリル化合物A−１４３を１９．６重量部得た。
【０１４４】
（フタロニトリル化合物Ａ−１４４）
アセチルクロリドをプロパノイルクロリドに変更した以外は、フタロニトリル化合物Ａ−１４３と同様の手法により、フタロニトリル化合物Ａ−１４４を合成した。
【０１４５】
（フタロニトリル化合物Ａ−１４７）
アセチルクロリドを２−メチルプロパノイルクロリドに変更した以外は、フタロニトリル化合物Ａ−１４３と同様の手法により、フタロニトリル化合物Ａ−１４７を合成した。
【０１４６】
（フタロニトリル化合物Ａ−１５０）
アセチルクロリドをピバロイルクロリドに変更した以外は、フタロニトリル化合物Ａ−１４３と同様の手法により、フタロニトリル化合物Ａ−１５０を合成した。
【０１４７】
（フタロシアニンＰ−１）
フタロニトリル化合物Ａ−１０１（４．６重量部、９．６ｍｍｏｌ）、フタロニトリル（０．０５重量部、０．４ｍｍｏｌ）酢酸銅（０．５重量部、２．７ｍｍｏｌ）、酢酸アンモニウム（１．５重量部、１１ｍｍｏｌ）、１−メトキシプロパノール（１００重量部）の反応液を１２０℃で２４時間反応させた。反応液を濃縮し、クロロホルム、水で分液操作を行い、有機層を分離、濃縮後、シリカゲルカラムクロマトグラフィーで精製することにより、フタロシアニンＰ−１（３．８重量部）を得た。
【０１４８】
（フタロシアニンＰ−２〜Ｐ−２２、Ｐ−４９、Ｐ−５０）
反応に用いるフタロニトリル化合物を下記表に記載の化合物に変更した以外は、フタロシアニンＰ−１と同様にして、フタロシアニンＰ−２〜Ｐ−２２、Ｐ−４９、Ｐ−５０を合成した。
【０１４９】
（フタロシアニンＰ−２３）
フタロニトリル化合物Ａ−１０１（４．６重量部、９．６ｍｍｏｌ）、フタロニトリル（０．０５重量部、０．４ｍｍｏｌ）、塩化亜鉛（１．４重量部、１０ｍｍｏｌ）、ジメチルアミノエタノール（１００重量部）の反応液を１２０℃で２４時間反応させた。反応液を濃縮し、クロロホルム、水で分液操作を行い、有機層を分離、濃縮後、シリカゲルカラムクロマトグラフィーで精製することにより、フタロシアニンＰ−２３（３．２重量部）を得た。
【０１５０】
（フタロシアニンＰ−２４〜Ｐ−４８）
反応に用いるフタロニトリル化合物を表２に記載の化合物に変更した以外は、フタロシアニンＰ−２３と同様にして、フタロシアニンＰ−２４〜Ｐ−４８を合成した。
【０１５１】
合成したフタロシアニン化合物について、分光光度計ＵＶ−１８００ＰＣを用いてクロロホルム溶媒中での最大吸収波長（λｍａｘ）の測定を行なった。測定結果を、下記表に示す。
【０１５２】
【表１】
0005914379.tif 000043
【表２】
0005914379.tif 000044
【表３】
0005914379.tif 000045
【０１５３】
実施例１
次に着色硬化性組成物の調製に用いる各成分を以下に示す。
（Ｙ−１）Ｃ．Ｉ．ピグメントイエロー１５０を１２．８部とメチルメタクリレート／メタクリル酸（８０／２０）［質量比］共重合体（重量平均分子量：１２，０００）７．２部とを、プロピレングリコールモノメチルエーテルアセテート８０．０部と混合し、ビーズミルを用いて顔料を十分に分散させて得られた顔料分散液
（Ｙ−２）Ｃ．Ｉ．ソルベントイエロー１６２）１０．０部をプロピレングリコールモノメチルエーテルアセテート（和光純薬社製）９０．０部に溶解させたもの
（Ｙ−３）下記黄色染料１０．０重量部をテトラヒドロフラン（和光純薬社製）９０．０部に溶解させたもの
【化４２】
0005914379.tif 000046
（Ｔ−１）光重合性化合物：カヤラドＤＰＨＡ（日本化薬（株）製、ジペンタエリスリトールペンタアクリレートとジペンタエリスリトールヘキサアクリレートとの混合物）
（Ｕ−１）バインダー樹脂：ベンジルメタクリレート／メタクリル酸（８５／１５［質量比］共重合体（重量平均分子量：１２，０００）のプロピレングリコールモノメチルエーテルアセテート溶液（固形分４０．０質量％）酸価（１００ｍｇＫＯＨ／ｇ）
（Ｖ−１）光重合開始剤：２−（ベンゾイルオキシイミノ）−１−［４−（フェニルチオ）フェニル］−１−オクタノン（ＢＡＳＦ製）
（Ｖ−２）光重合開始剤：２−（アセトキシイミノ）−４−（４−クロロフェニルチオ）−１−［９−エチル−６−（２−メチルベンゾイル）−９Ｈ−カルバゾール−３−イル］−１−ブタノン（ＢＡＳＦ製）
（Ｖ−３）光重合開始剤：下記構造のオキシム系化合物
【化４３】
0005914379.tif 000047
（Ｖ−４）光重合開始剤：イルガキュア３６９（ＢＡＳＦ製：αアシルアミノ系化合物）
（Ｖ−５）２，２’−ビス（２−クロロフェニル）−４，４’，５，５’−テトラフェニルビイミダゾール（Ｂ−ＣＩＭ  保土ヶ谷化学工業製）
（Ｖ−６）光重合開始剤：下記構造のオキシム系化合物
【化４４】
0005914379.tif 000048
（Ｗ−１）光重合開始助剤：４，４’−ビス（ジエチルアミノ）ベンゾフェノン（ＢＡＳＦ社製）
（Ｗ−２）２−メルカプトベンゾチアゾール（東京化成社製）
（Ｘ−１）溶剤：プロピレングリコールモノメチルエーテルアセテート
（Ｘ−２）溶剤：３−エトキシプロピオン酸エチル
（Ｚ−１）界面活性剤：メガファックＦ７８１−Ｆ（大日本インキ化学工業（株）製）
【０１５４】
比較用化合物
（Ｂ−１０１）特許第３４７６２０８号記載の方法で合成したＣ．Ｉ．アシッドブルー２４９のドデシルアミド化物
（Ｂ−１０２）フタロシアニン化合物のＸ1、Ｒ2、Ｒ3がＣｌ、ＭがＣｕ、Ｒ1が国際公開ＷＯ２０１１／１０５６０３号パンフレットの段落番号０１４２に記載の以下の化合物であるフタロシアニン
【化４５】
0005914379.tif 000049
（Ｂ−１０３）特開２０１１−１９７６６９の段落番号０４９２に記載されているフタロシアニン
【０１５５】
＜着色膜の作製＞
着色硬化性組成物（塗布液）の調製
下記組成中の成分を混合して、着色硬化性組成物１を調製した。
<組成>
・例示化合物Ｐ−１    ・・・・・６．９質量部
・前記（Ｔ−１）      ・・・１０３．４質量部
・前記（Ｕ−１）      ・・・２１２．２質量部（固形分換算値：８４．９質量部）
・前記（Ｖ−１）      ・・・・２１．２質量部
・前記（Ｗ−１）      ・・・・・３．５質量部
・前記（Ｘ−１）      ・・・・７１．９質量部
・前記（Ｘ−２）      ・・・・・３．６質量部
・前記（Ｚ−１）      ・・・・０．０６質量部
【０１５６】
（硬化性着色硬化性組成物による着色膜の作製）
上記で得られた着色硬化性組成物（カラーレジスト液）を、１００ｍｍ×１００ｍｍのガラス基板（１７３７、コーニング社製）上に、６００〜７００ｎｍにおける最大吸光度が１．５〜２．０となるように塗布し、１００℃のオーブンで１８０秒間乾燥させ、基板上に着色膜を作製した。
【０１５７】
（硬化性着色硬化性組成物による着色膜の評価）
上記で得られた基板について下記の評価を行なった。
【０１５８】
＜色相の評価＞
作製した着色膜について、分光光度計ＵＶ−１８００ＰＣ（（株）島津製作所製）を用いて５５０ｎｍ、６５０ｎｍの吸収を測定した。得られた結果に基づき、透過率比（５５０ｎｍ／６５０ｎｍ）を算出し、以下の通り評価した。
Ａ：０．１未満
Ｂ：０．１以上１．０未満
Ｃ：１．０以上
【０１５９】
上記において、フタロシアニン化合物を下記フタロシアニン化合物に代え、他は同様に行い、各種実施例および比較例の組成物を調整した。結果を下記表に示す。
【０１６０】
【表４】
0005914379.tif 000050
【０１６１】
上記フタロシアニン化合物は、上述の例示化合物の番号に対応している。
上記結果から明らかなとおり、本発明の着色硬化性組成物を用いることにより、透過部と非透過部のコントラストに優れたカラーフィルタを作製できることが確かめられた。
【０１６２】
実施例１０１
緑着色膜の作製
（着色硬化性組成物（塗布液）の調製）
下記組成中の成分を混合して、着色硬化性組成物を調製した。
<組成>
・例示化合物Ｐ−１    ・・・６質量部
・黄色着色物（前記（Ｙ−２））        ・・・吸収強度比（４５０ｎｍの吸収／６５０ｎｍの吸収）が０．９５〜１．０５の範囲に収まるよう、黄色着色物の量を調整し加えた。
・前記（Ｔ−１）      ・・・１０３．４質量部
・前記（Ｕ−１）      ・・・２１２．２質量部（固形分換算値：８４．９質量部）
・前記（Ｖ−１）      ・・・・２１．２質量部
・前記（Ｗ−１）      ・・・・・３．５質量部
・前記（Ｘ−１）      ・・・・７１．９質量部
・前記（Ｘ−２）      ・・・・・３．６質量部
・前記（Ｚ−１）      ・・・・０．０６質量部
【０１６３】
＜耐光性＞
着色膜対し、キセノンランプを２０万ｌｕｘで１０時間照射（２００万ｌｕｘ・ｈ相当）した後、色度変化、即ちΔＥａｂ値を測定した。ΔＥａｂ値の小さい方が耐光性に優れることを示す。
【０１６４】
＜耐熱性＞
着色膜に対し、２２０℃で９０分加熱した後、色度変化、即ちΔＥａｂ値を測定した。ΔＥａｂ値の小さい方が耐光性に優れることを示す。
【０１６５】
＜保存安定性＞
塗布液を５℃で、２週間静置し、実施例１と同様の手法で着色膜を作成した。
着色膜面状を目視で観察し、下記のように評価した。
Ａ：塗膜上にブツなし
Ｂ：塗膜上にブツはないが、濁り（ざらつき）が見える
Ｃ：塗膜上にブツあり
保存安定性が低いサンプルは、経時でフタロシアニン化合物が析出しブツの原因となる。
【０１６６】
＜現像性＞
ガラス（EAGLE XG；コーニング社製）上に、上記で調製した着色感光性樹脂組成物を着色膜の膜厚は２．５μｍになるようにスピンコート法で塗布し、揮発成分を乾燥させた後、１００℃で８０秒間加熱することにより、感光性着色膜を形成した。
上記で得られた感光性着色膜を冷却後、パターニングされたフォトマスクを介してi線（波長３６５ｎｍ）を照射し、硬化させた。ｉ線の光源には超高圧水銀ランプを用い、このとき、照射光量を４０ｍＪ／ｃｍ2とした。次いで２５℃下、０．０５％ＫＯＨ水溶液で現像処理を行い、パターンが見え始める秒数を記録した。パターンが見え始める秒数が２０秒以内である場合、優れた現像性を有していると判断される。
Ａ：２０秒以内にパターンが見え始める
Ｂ：２０〜３０秒以内にパターンが見え始める
Ｃ：３０秒経過してもパターンが見えない。
【０１６７】
実施例１０１において、フタロシアニン化合物、光重合開始剤、助剤および黄色着色物を下記表に記載の通り変更し、他は同様に行ない、各種実施例および比較例の緑着色膜を作成した。結果を下記表に示す。
【０１６８】
【表５】
0005914379.tif 000051
【０１６９】
上記結果から明らかなとおり、本発明の組成物を用いたとき、耐光性、耐熱性、現像性および保存安定性に優れた緑着色膜が得られることが分かった。
一方、比較例の組成物を用いたとき、耐光性、耐熱性、現像性および保存安定性のいずれか１つ以上に劣る緑着色膜が得られた。
また、本発明の着色硬化性組成物を用いて、良好な性能を有する固体撮像素子用のカラーフィルタを得ることができた。